(57)【要約】所望のひずみを有するポリマーの製造方法を提供すること。所望のひずみを有するポリマーの製造方法であって、１種以上の出発物質モノマーに該所望のひずみを生じる照度の紫外線を照射して重合させる工程、および必要に応じて、生成したポリマーのひずみを測定し、該所望のひずみを有するポリマーを選択する工程、を包含する、方法が提供される。１つの実施形態において、所定のひずみを有するポリマーを製造するための紫外線の照度を決定するための方法が提供される。【特許請求の範囲】
【請求項１】
所望のひずみを有するポリマーの製造方法であって、
１種以上の出発物質モノマーに該所望のひずみを生じる照度の紫外線を照射して重合させる工程、および
必要に応じて、生成したポリマーのひずみを測定し、該所望のひずみを有するポリマーを選択する工程、
を包含する、方法。
【請求項２】
前記出発物質モノマーが、（メタ）アクリルモノマーである、請求項１に記載の方法。
【請求項３】
前記出発物質モノマーが、ウレタン（メタ）アクリルモノマーである、請求項１に記載の方法。
【請求項４】
前記照度が、１０ｍＷ／ｃｍ２以下である、請求項２に記載の方法。
【請求項５】
前記照度が、１４０ｍＷ／ｃｍ２以下である、請求項３に記載の方法。
【請求項６】
所定のひずみを有するポリマーを製造するための紫外線の照度を決定するための方法であって、
１）該ポリマーの原料となる出発物質モノマーを提供する工程、
２）該出発物質モノマーに特定の照度の紫外線を照射して重合させて、該ポリマーを生成する工程、
３）生成した該ポリマーのひずみを測定する工程、
４）必要に応じて、工程１）〜工程３）を繰り返す工程、および
５）３）および４）で得られた測定値に基づいて、所望のひずみを生じる照度を算出する工程、
を包含する、方法。
【請求項７】
前記ポリマーの損失正接（ｔａｎδ）を測定する工程を包含する、請求項６に記載の方法。
【請求項８】
前記照射される紫外線の照度が、
ｉ）前記出発物質に、ある照度の紫外線を照射して、該出発物質を重合させて、ポリマーを生成する工程、
ｉｉ）生成した該ポリマーの損失正接（ｔａｎδ）を測定する工程、
ｉｉｉ）測定した損失正接（ｔａｎδ）が所望の範囲内であるか否かを決定する工程、
損失正接が所望の範囲内にない場合、別の照度の紫外線により、工程ｉ）〜ｉｉｉ）を繰り返す工程
によって決定される、請求項７に記載の方法。
【請求項９】
紫外線の照度が、ひずみと照度との間の関係を示す関係式により決定されるか、または請求項６〜８のいずれか１項に記載の方法によりで決定される、請求項１〜４のいずれか１項に記載の方法。
【請求項１０】
式（Ｉ）：
【化１】
2018179463.tif 000032
（式中、
Ｒ1は水素原子またはメチル基であり、
Ｒ2は置換されていてもよい炭素数１〜１０のアルキル基、または置換されていてもよい炭素数２〜２０のポリエーテル基である）
で表わされる（メタ）アクリル系モノマーを含有するモノマー成分を、紫外線を照射することにより重合させてなる、（メタ）アクリル系ポリマー。
【請求項１１】
Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基、または−［−（ＣＨ２）ｎ−Ｏ−］ｍ−Ｒ８を示し、ｎは１〜４の整数であり、ｍは１〜２０の整数であり、Ｒ８は炭素数１〜１２のアルキル基、グリシジル基、炭素数１〜１０のアルキル基（該炭素数１〜１０のアルキル基は炭素数６〜１２のアリール基で置換されていてもよい）および／または炭素数６〜１２のアリール基で置換されていてもよい炭素数６〜１２のアリール基、アルキルの炭素数が１〜１２のモノアルキルアミノカルボニル基、アルキルの炭素数が１〜１２のジアルキルアミノカルボニル基、あるいは炭素数２〜１０の２価カルボン酸の残基を示す、
請求項１０に記載の（メタ）アクリル系ポリマー。
【請求項１２】
Ｒ２が、炭素数１〜１０のアルコキシ置換基を有する炭素数１〜１０のアルキル基、または炭素数１〜１０のアルコキシ置換基を有する炭素数２〜１６のポリエーテル基である、請求項１０または１１に記載の（メタ）アクリル系ポリマー。
【請求項１３】
Ｒ２は、炭素数１〜１０のアルコキシアルキル基である、請求項１０〜１２のいずれか１項に記載の（メタ）アクリル系ポリマー。
【請求項１４】
Ｒ２が、−［−（ＣＨ２）ｎ−Ｏ−］ｍ−Ｒ８であり、Ｒ８が炭素数１〜１２のアルキル基である、請求項１０〜１３のいずれか１項に記載の（メタ）アクリル系ポリマー。
【請求項１５】
前記（メタ）アクリル系モノマーがアルキルアクリレートであるとき、前記紫外線の照度が、１０ｍＷ／ｃｍ２以下である、請求項１０〜１４のいずれか１項に記載の（メタ）アクリル系ポリマー。
【請求項１６】
損失正接（ｔａｎδ）が、０．１５以下である、請求項１０〜１５のいずれか１項に記載の（メタ）アクリル系ポリマー。
【請求項１７】
重量平均分子量が、２００万以上である、請求項１０〜１６のいずれか１項に記載の（メタ）アクリル系ポリマー。
【請求項１８】
ヤング率が、０．５Ｍｐａ以下である、請求項１０〜１７のいずれか１項に記載の（メタ）アクリル系ポリマー。
【請求項１９】
前記ポリマーがエラストマーである、請求項１０〜１８のいずれか１項に記載の（メタ）アクリル系ポリマー。
【請求項２０】
式（ＩＩ）：
【化２】
2018179463.tif 000033
（式中、
Ｒ1は水素原子またはメチル基であり、
Ｒ３およびＲ４はそれぞれ独立して水素原子または置換されていてもよい炭素数１〜４のアルキル基であるか、またはＲ３およびＲ４は、Ｒ３およびＲ４が結合する炭素原子とともに置換されていてもよい炭素数３〜１０の炭素環を形成し、
ＲＸは、水素または置換されていてもよい炭素数１〜１０のアルキル基であり、
Ｘは、炭素原子、酸素原子、または存在しないであり、
ｎ１は１〜４の整数を示し、
ｍ１は０〜１の整数を示し、
ｍ２は０〜１の整数を示す）
で表わされる環状エーテル基含有（メタ）アクリル系モノマーを含有するモノマー成分を、紫外線を照射することにより重合させてなる、（メタ）アクリル系ポリマー。
【請求項２１】
Ｒ３およびＲ４はそれぞれ独立して水素原子または炭素数１〜１０のアルコキシで置換されていてもよい炭素数１〜４のアルキル基であるか、またはＲ３およびＲ４は、Ｒ３およびＲ４が結合する炭素原子とともに炭素数１〜１０のアルコキシで置換されていてもよい炭素数３〜１０の炭素環を形成する、請求項２０に記載の（メタ）アクリル系ポリマー。
【請求項２２】
ＲＸは、水素または炭素数１〜１０のアルコキシで置換されていてもよい炭素数１〜１０のアルキル基である、請求項２０または２１に記載の（メタ）アクリル系ポリマー。
【請求項２３】
前記環状エーテル基含有（メタ）アクリル系モノマーが、式(ＩＩＡ):
【化３】
2018179463.tif 000034
（式中、
Ｒ1は水素原子またはメチル基であり、Ｒ３およびＲ４はそれぞれ独立して水素原子または炭素数１〜４のアルキル基であり、ｎ１は１〜４の整数を示す）
で表わされる環状エーテル基含有（メタ）アクリル系モノマーを含有するモノマー成分を、紫外線を照射することにより重合させてなる、請求項２０に記載の（メタ）アクリル系ポリマー。
【請求項２４】
損失正接（ｔａｎδ）が、０．４以下である、請求項２０〜２３のいずれか１項に記載の（メタ）アクリル系ポリマー。
【請求項２５】
ヤング率が０．５Ｍｐａ以下である、請求項２０〜２４のいずれか１項に記載の（メタ）アクリル系ポリマー。
【請求項２６】
前記ポリマーがエラストマーである、請求項２０〜２５のいずれか１項に記載の（メタ）アクリル系ポリマー。
【請求項２７】
置換されていてもよいポリオールと、式（ＩＩＩ）
【化４】
2018179463.tif 000035
（式中、Ｒ６は置換されていてもよい２価の脂肪族基、置換されていてもよい２価の芳香族基または置換されていてもよい２価の脂環族基を示す）
を有するジイソシアネートモノマーとを反応させ、次いで、式（ＩＶ）
【化５】
2018179463.tif 000036
（式中、Ｒ1は水素原子またはメチル基であり、Ｒ７は、置換されていてもよい炭素数１〜１０のアルキレン基である）
を有する水酸基を有する（メタ）アクリレート系モノマーを反応させることにより得られるウレタン（メタ）アクリルモノマーを含有するモノマー成分を、紫外線を照射することにより重合させてなる、（メタ）アクリル系ポリマー。
【請求項２８】
前記ポリオールが、ポリエーテルポリオール、ポリエステルポリオール、およびポリカーボネートポリオールからなる群から選択される、請求項２７に記載の（メタ）アクリル系ポリマー。
【請求項２９】
式（Ｖ）：
【化６】
2018179463.tif 000037
（式中、Ｒ1は水素原子またはメチル基であり、Ｒ５は置換されていてもよいポリオールから２個の水酸基を除いた残基であり、Ｒ６は置換されていてもよい２価の脂肪族基、置換されていてもよい２価の芳香族基または置換されていてもよい２価の脂環族基を示し、Ｒ７は、置換されていてもよい炭素数１〜１０のアルキレン基であり、ｐ１、ｐ２、およびｐ３は、それぞれ独立して１〜１０の整数である）
で表わされるウレタン（メタ）アクリルモノマーを含有するモノマー成分を、紫外線を照射することにより重合させてなる、（メタ）アクリル系ポリマー。
【請求項３０】
Ｒ５が、ポリエーテルポリオール、ポリエステルポリオール、およびポリカーボネートポリオールからなる群から選択されるポリオールから２個の水酸基を除いた残基である、請求項２９に記載の（メタ）アクリル系ポリマー。
【請求項３１】
前記モノマー成分が、さらに、式（Ｉ）：
【化７】
2018179463.tif 000038
（式中、
Ｒ1は水素原子またはメチル基であり、
Ｒ2は置換されていてもよい炭素数１〜１０のアルキル基、または置換されていてもよい炭素数２〜２０のポリエーテル基である）
で表わされる（メタ）アクリル系モノマーを含有する、請求項２７〜３０のいずれか１項に記載の（メタ）アクリル系ポリマー。
【請求項３２】
Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基、または−［−（ＣＨ２）ｎ−Ｏ−］ｍ−Ｒ８を示し、ｎは１〜４の整数であり、ｍは１〜２０の整数であり、Ｒ８は炭素数１〜１２のアルキル基、グリシジル基、炭素数１〜１０のアルキル基（該炭素数１〜１０のアルキル基は炭素数６〜１２のアリール基で置換されていてもよい）および／または炭素数６〜１２のアリール基で置換されていてもよい炭素数６〜１２のアリール基、アルキルの炭素数が１〜１２のモノアルキルアミノカルボニル基、アルキルの炭素数が１〜１２のジアルキルアミノカルボニル基、あるいは炭素数２〜１０の２価カルボン酸の残基を示す、請求項３１に記載の（メタ）アクリル系ポリマー。
【請求項３３】
Ｒ２が、炭素数１〜１０のアルコキシ置換基を有する炭素数１〜１０のアルキル基、または炭素数１〜１０のアルコキシ置換基を有する炭素数２〜１６のポリエーテル基である、請求項３１または３２に記載の（メタ）アクリル系ポリマー。
【請求項３４】
Ｒ２は、炭素数１〜１０のアルコキシアルキル基である、請求項３１〜３３のいずれか１項に記載の（メタ）アクリル系ポリマー。
【請求項３５】
Ｒ２は、−［−（ＣＨ２）ｎ−Ｏ−］ｍ−Ｒ８であり、Ｒ８が炭素数１〜１２のアルキル基である、請求項３１〜３４のいずれか１項に記載の（メタ）アクリル系ポリマー。
【請求項３６】
損失正接（ｔａｎδ）が、０．２以下である、請求項２７〜３５に記載の（メタ）アクリル系ポリマー。
【請求項３７】
ヤング率が１．０Ｍｐａ以下である、請求項２７〜３６に記載の（メタ）アクリル系ポリマー。
【請求項３８】
前記ポリマーがエラストマーである、請求項２７〜３７のいずれか１項に記載の（メタ）アクリル系ポリマー。
【請求項３９】
請求項１０〜３８のいずれか１項に記載のポリマーを含有することを特徴とする、電子材料、医療材料、ヘルスケア材料、ライフサイエンス材料、またはロボット材料。
【発明の詳細な説明】
【技術分野】
【０００１】
本発明は、樹脂（例えば、（メタ）アクリル系樹脂）の改良製造方法に関する。さらに詳しくは、本発明は、露光照度をコントロールすることで、ひずみをコントロールした樹脂（例えば、（メタ）アクリル系樹脂）の製造方法に関する。低照度の露光により、ひずみが小さい樹脂を得ることに関する。【０００２】
本発明はまた、ひずみが調整された材料、例えば、（メタ）アクリル系誘電体材料に関する。本発明はまた、例えば、アクチュエータ、産業用ロボットなどに使用されるセンサ、発電素子、スピーカー、マイクロフォン、ノイズキャンセラ、トランスデューサ、人工筋肉、小型ポンプ、医療用器具などに使用することが期待される材料、例えば（メタ）アクリル系誘電体材料に関する。
【背景技術】
【０００３】
（メタ）アクリル樹脂は、高い透明性・耐衝撃性があり、熱可塑形成・着色が容易なことから、各種の材料として使用されている。【０００４】
誘電体材などに用いることができるアクリルゴムとして、重量平均分子量が７０万以上２００万以下のアクリル酸エステル系重合体を主成分とするアクリルゴムが提案されている（例えば、特許文献１参照）。前記アクリルゴムは、高電圧を印加することができ、高電圧を印加することにより、大きい変位量を得ることができるという利点を有するものとされている。しかし、前記アクリルゴムは、大きい変位量を得るためには高電圧を印加する必要があることから、絶縁破壊を生じるおそれがある。【０００５】
特許文献２は、低照度および小エネルギー量の放射線、特にＵＶ−ＬＥＤ光源から発生する紫外線の照射により紫外線硬化性シリコーンゴムを与えている。【０００６】
特許文献３は、低ＰＩＩ（低皮膚刺激性）、低粘度、および低照度の紫外線照射でも優れた光硬化性を示す光硬化型インク組成物を開示する。
【先行技術文献】
【特許文献】
【０００７】
【特許文献１】特開２００８−２３９６７０号公報
【特許文献２】特開２００７−１３１８１２号公報
【特許文献３】特開２０１０−２０９１９８号公報
【発明の概要】
【課題を解決するための手段】
【０００８】
本発明者らは、鋭意検討した結果、紫外線の露光照度をコントロールすることで、ひずみをコントロールすることができることを見出し、所望のひずみを有するポリマーを製造できることを見出した。露光照度が小さい程、ひずみが小さいポリマー（例えば、エラストマー）が得られることを見出した。【０００９】
本発明者らは、所定のひずみを有するポリマーを作製するための紫外線の照度を決定するための方法を見出した。【００１０】
柔軟で高伸縮なアクリルエラストマーを得るのは、超高分子量体であることが必要であるところ、超高分子量体を得る重合方法は、塊状重合、乳化重合、溶液重合などさまざま存在するが、本発明の製造方法により、高伸縮性を有し、低ひずみ性（低ヒステリシス）であり、低ヤング率を有するアクリルポリマー（例えば、エラストマー）が提供される。【００１１】
本発明はまた、従来のアクリルゴムのように高電圧を印加するのではなく、低電圧を印加したときに大きい変位量を示す（メタ）アクリル系誘電体材料、当該（メタ）アクリル系誘電体材料に好適に使用することができる（メタ）アクリル系ポリマーおよびその製造方法、ならびに当該（メタ）アクリル系誘電体材料が用いられたアクチュエータを提供する。【００１２】
本発明は、また、以下の項目を提供する。
（項目１）
所望のひずみを有するポリマーの製造方法であって、
１種以上の出発物質モノマーに該所望のひずみを生じる照度の紫外線を照射して重合させる工程、および
必要に応じて、生成したポリマーのひずみを測定し、該所望のひずみを有するポリマーを選択する工程、
を包含する、方法。
（項目２）
前記出発物質モノマーが、（メタ）アクリルモノマーである、項目１に記載の方法。
（項目３）
前記出発物質モノマーが、ウレタン（メタ）アクリルモノマーである、項目１に記載の方法。
（項目４）
前記照度が、１０ｍＷ／ｃｍ２以下である、項目２に記載の方法。
（項目５）
前記照度が、１４０ｍＷ／ｃｍ２以下である、項目３に記載の方法。
（項目６）
所定のひずみを有するポリマーを製造するための紫外線の照度を決定するための方法であって、
１）該ポリマーの原料となる出発物質モノマーを提供する工程、
２）該出発物質モノマーに特定の照度の紫外線を照射して重合させて、該ポリマーを生成する工程、
３）生成した該ポリマーのひずみを測定する工程、
４）必要に応じて、工程１）〜工程３）を繰り返す工程、および
５）３）および４）で得られた測定値に基づいて、所望のひずみを生じる照度を算出する工程、
を包含する、方法。
（項目７）
前記ポリマーの損失正接（ｔａｎδ）を測定する工程を包含する、項目６に記載の方法。
（項目８）
前記照射される紫外線の照度が、
ｉ）前記出発物質に、ある照度の紫外線を照射して、該出発物質を重合させて、ポリマーを生成する工程、
ｉｉ）生成した該ポリマーの損失正接（ｔａｎδ）を測定する工程、
ｉｉｉ）測定した損失正接（ｔａｎδ）が所望の範囲内であるか否かを決定する工程、
損失正接が所望の範囲内にない場合、別の照度の紫外線により、工程ｉ）〜ｉｉｉ）を繰り返す工程
によって決定される、項目７に記載の方法。
（項目９）
紫外線の照度が、ひずみと照度との間の関係を示す関係式により決定されるか、または項目６〜８のいずれか１項に記載の方法によりで決定される、項目１〜４のいずれか１項に記載の方法。
（項目１０）
式（Ｉ）：
【化８】
2018179463.tif 000002
（式中、
Ｒ1は水素原子またはメチル基であり、
Ｒ2は置換されていてもよい炭素数１〜１０のアルキル基、または置換されていてもよい炭素数２〜２０のポリエーテル基である）
で表わされる（メタ）アクリル系モノマーを含有するモノマー成分を、紫外線を照射することにより重合させてなる、（メタ）アクリル系ポリマー。
（項目１１）
Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基、または−［−（ＣＨ２）ｎ−Ｏ−］ｍ−Ｒ８を示し、ｎは１〜４の整数であり、ｍは１〜２０の整数であり、Ｒ８は炭素数１〜１２のアルキル基、グリシジル基、炭素数１〜１０のアルキル基（該炭素数１〜１０のアルキル基は炭素数６〜１２のアリール基で置換されていてもよい）および／または炭素数６〜１２のアリール基で置換されていてもよい炭素数６〜１２のアリール基、アルキルの炭素数が１〜１２のモノアルキルアミノカルボニル基、アルキルの炭素数が１〜１２のジアルキルアミノカルボニル基、あるいは炭素数２〜１０の２価カルボン酸の残基を示す、
上記項目に記載の（メタ）アクリル系ポリマー。
（項目１２）
Ｒ２が、炭素数１〜１０のアルコキシ置換基を有する炭素数１〜１０のアルキル基、または炭素数１〜１０のアルコキシ置換基を有する炭素数２〜１６のポリエーテル基である、上記項目のいずれか１項に記載の（メタ）アクリル系ポリマー。
（項目１３）
Ｒ２は、炭素数１〜１０のアルコキシアルキル基である、上記項目のいずれか１項に記載の（メタ）アクリル系ポリマー。
（項目１４）
Ｒ２が、−［−（ＣＨ２）ｎ−Ｏ−］ｍ−Ｒ８であり、Ｒ８が炭素数１〜１２のアルキル基である、上記項目のいずれか１項に記載の（メタ）アクリル系ポリマー。
（項目１４−１）
Ｒ１が、水素原子である、上記項目のいずれか１項に記載の（メタ）アクリル系ポリマー。
（項目１４−２）
Ｒ１が、メチル基である、上記項目のいずれか１項に記載の（メタ）アクリル系ポリマー。
（項目１４−３）
Ｒ２が、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基である、上記項目のいずれか１項に記載の（メタ）アクリル系ポリマー。
（項目１４−３）
Ｒ２が、炭素数１〜１０のアルキル基である、上記項目のいずれか１項に記載の（メタ）アクリル系ポリマー。
（項目１４−４）
Ｒ２が、水酸基で置換された炭素数１〜１０のアルキル基である、上記項目のいずれか１項に記載の（メタ）アクリル系ポリマー。
（項目１４−５）
Ｒ２が、水酸基およびアリルオキシ基で置換された炭素数１〜１０のアルキル基である、上記項目のいずれか１項に記載の（メタ）アクリル系ポリマー。
（項目１４−６）
Ｒ２が、ハロゲン原子（Ｆ、Ｃｌ、Ｂｒ、Ｉ）で置換された炭素数１〜１０のアルキル基である、上記項目のいずれか１項に記載の（メタ）アクリル系ポリマー。
（項目１４−７）
Ｒ２が、炭素数６〜１２のアリールチオ基で置換された炭素数１〜１０のアルキル基である、上記項目のいずれか１項に記載の（メタ）アクリル系ポリマー。
（項目１４−８）
Ｒ２が、炭素数６〜１２のアリールで置換された炭素数１〜１０のアルキル基である、上記項目のいずれか１項に記載の（メタ）アクリル系ポリマー。
（項目１４−９）
Ｒ２が、−［−（ＣＨ２）ｎ−Ｏ−］ｍ−Ｒ８である、上記項目のいずれか１項に記載の（メタ）アクリル系ポリマー。
（項目１４−１０）
ｎが１である、上記項目のいずれか１項に記載の（メタ）アクリル系ポリマー。
（項目１４−１１）
ｎが２である、上記項目のいずれか１項に記載の（メタ）アクリル系ポリマー。
（項目１４−１２）
ｎが３である、上記項目のいずれか１項に記載の（メタ）アクリル系ポリマー。
（項目１４−１３）
ｎが４である、上記項目のいずれか１項に記載の（メタ）アクリル系ポリマー。
（項目１４−１４）
ｍが１である、上記項目のいずれか１項に記載の（メタ）アクリル系ポリマー。
（項目１４−１５）
ｍが２である、上記項目のいずれか１項に記載の（メタ）アクリル系ポリマー。
（項目１４−１６）
ｍが３である、上記項目のいずれか１項に記載の（メタ）アクリル系ポリマー。
（項目１４−１７）
ｍが４である、上記項目のいずれか１項に記載の（メタ）アクリル系ポリマー。
（項目１４−１８）
Ｒ８が、炭素数１〜１２のアルキル基である、上記項目のいずれか１項に記載の（メタ）アクリル系ポリマー。
（項目１４−１９）
Ｒ８が、グリシジル基である、上記項目のいずれか１項に記載の（メタ）アクリル系ポリマー。
（項目１４−２０）
Ｒ８が、炭素数１〜１０のアルキル基（該アルキル基は炭素数６〜１２のアリール基で置換されていてもよい）および／または炭素数６〜１２のアリール基で置換されていてもよい炭素数６〜１２のアリール基である、上記項目のいずれか１項記載の（メタ）アクリル系ポリマー。
（項目１４−２１）
Ｒ８が、炭素数６〜１２のアリール基である、上記項目のいずれか１項に記載の（メタ）アクリル系ポリマー。
（項目１４−２２）
Ｒ８が、炭素数１〜１０のアルキル基で置換された炭素数６〜１２のアリール基である、上記項目のいずれか１項に記載の（メタ）アクリル系ポリマー。
（項目１４−２３）
Ｒ８が、炭素数１〜１０のアルキル基（該アルキル基は炭素数６〜１２のアリール基で置換される）で置換された炭素数６〜１２のアリール基である、上記項目のいずれか１項に記載の（メタ）アクリル系ポリマー。
（項目１４−２４）
Ｒ８が、アルキルの炭素数が１〜１２のモノアルキルアミノカルボニル基またはアルキルの炭素数が１〜１２のジアルキルアミノカルボニル基である、上記項目のいずれか１項に記載の（メタ）アクリル系ポリマー。
（項目１４−２５）
Ｒ８が、アルキルの炭素数が１〜１２のモノアルキルアミノカルボニル基である、上記項目のいずれか１項に記載の（メタ）アクリル系ポリマー。
（項目１４−２６）
Ｒ８が、炭素数６〜１２のアリール基で置換された炭素数６〜１２のアリール基である、上記項目のいずれか１項に記載の（メタ）アクリル系ポリマー。
（項目１４−２７）
Ｒ２が、炭素数２〜１０の２価カルボン酸の残基である、上記項目のいずれか１項に記載の（メタ）アクリル系ポリマー。
（項目１５）
前記（メタ）アクリル系モノマーがアルキルアクリレートであるとき、前記紫外線の照度が、１０ｍＷ／ｃｍ２以下である、上記項目のいずれか１項に記載の（メタ）アクリル系ポリマー。
（項目１６）
損失正接（ｔａｎδ）が、０．１５以下である、上記項目のいずれか１項に記載の（メタ）アクリル系ポリマー。
（項目１７）
重量平均分子量が、２００万以上である、上記項目のいずれか１項に記載の（メタ）アクリル系ポリマー。
（項目１８）
ヤング率が、０．５Ｍｐａ以下である、上記項目のいずれか１項に記載の（メタ）アクリル系ポリマー。
（項目１９）
前記ポリマーがエラストマーである、上記項目のいずれか１項に記載の（メタ）アクリル系ポリマー。
（項目２０）
式（ＩＩ）：
【化９】
2018179463.tif 000003
（式中、
Ｒ1は水素原子またはメチル基であり、
Ｒ３およびＲ４はそれぞれ独立して水素原子または置換されていてもよい炭素数１〜４のアルキル基であるか、またはＲ３およびＲ４は、Ｒ３およびＲ４が結合する炭素原子とともに置換されていてもよい炭素数３〜１０の炭素環を形成し、
ＲＸは、水素または置換されていてもよい炭素数１〜１０のアルキル基であり、
Ｘは、炭素原子、酸素原子、または存在しないであり、
ｎ１は１〜４の整数を示し、
ｍ１は０〜１の整数を示し、
ｍ２は０〜１の整数を示す）
で表わされる環状エーテル基含有（メタ）アクリル系モノマーを含有するモノマー成分を、紫外線を照射することにより重合させてなる、（メタ）アクリル系ポリマー。
（項目２１）
Ｒ３およびＲ４はそれぞれ独立して水素原子または炭素数１〜１０のアルコキシで置換されていてもよい炭素数１〜４のアルキル基であるか、またはＲ３およびＲ４は、Ｒ３およびＲ４が結合する炭素原子とともに炭素数１〜１０のアルコキシで置換されていてもよい炭素数３〜１０の炭素環を形成する、上記項目に記載の（メタ）アクリル系ポリマー。
（項目２２）
ＲＸは、水素または炭素数１〜１０のアルコキシで置換されていてもよい炭素数１〜１０のアルキル基である、上記項目のいずれか１項に記載の（メタ）アクリル系ポリマー。
（項目２２−１）
Ｒ1が水素原子である、上記項目のいずれか１項に記載の（メタ）アクリル系ポリマー。
（項目２２−２）
Ｒ1がメチル基である、上記項目のいずれか１項に記載の（メタ）アクリル系ポリマー。
（項目２２−３）
Ｒ３およびＲ４がともに水素原子である、上記項目のいずれか１項に記載の（メタ）アクリル系ポリマー。
（項目２２−４）
Ｒ３およびＲ４がそれぞれ独立して炭素数１〜４のアルキル基である、上記項目のいずれか１項に記載の（メタ）アクリル系ポリマー。
（項目２２−５）
Ｒ３およびＲ４は、Ｒ３およびＲ４が結合する炭素原子とともに炭素数３〜１０の炭素環を形成する、上記項目のいずれか１項に記載の（メタ）アクリル系ポリマー。
（項目２２−６）
ＲＸが、水素である、上記項目のいずれか１項に記載の（メタ）アクリル系ポリマー。
（項目２２−７）
ＲＸが、炭素数１〜１０のアルキル基であり、上記項目のいずれか１項に記載の（メタ）アクリル系ポリマー。
（項目２２−８）
ｍ１が１であり、ｍ２が０であり、Ｘが炭素原子である、上記項目のいずれか１項に記載の（メタ）アクリル系ポリマー。
（項目２２−９）
ｍ１が０であり、ｍ２が１であり、Ｘが炭素原子である、上記項目のいずれか１項に記載の（メタ）アクリル系ポリマー。
（項目２２−１０）
ｍ１が１であり、ｍ２が０であり、Ｘが酸素原子である、上記項目のいずれか１項に記載の（メタ）アクリル系ポリマー。
（項目２２−１１）
ｍ１が１であり、ｍ２が１であり、Ｘが酸素原子である、上記項目のいずれか１項に記載の（メタ）アクリル系ポリマー。
（項目２３）
前記環状エーテル基含有（メタ）アクリル系モノマーが、式(ＩＩＡ):
【化１０】
2018179463.tif 000004
（式中、
Ｒ1は水素原子またはメチル基であり、Ｒ３およびＲ４はそれぞれ独立して水素原子または炭素数１〜４のアルキル基であり、ｎ１は１〜４の整数を示す）
で表わされる環状エーテル基含有（メタ）アクリル系モノマーを含有するモノマー成分を、紫外線を照射することにより重合させてなる、上記項目のいずれか１項に記載の（メタ）アクリル系ポリマー。
（項目２４）
損失正接（ｔａｎδ）が、０．４以下である、上記項目のいずれか１項に記載の（メタ）アクリル系ポリマー。
（項目２５）
ヤング率が０．５Ｍｐａ以下である、上記項目のいずれか１項に記載の（メタ）アクリル系ポリマー。
（項目２６）
前記ポリマーがエラストマーである、上記項目のいずれか１項に記載の（メタ）アクリル系ポリマー。
（項目２７）
置換されていてもよいポリオールと、式（ＩＩＩ）
【化１１】
2018179463.tif 000005
（式中、Ｒ６は置換されていてもよい２価の脂肪族基、置換されていてもよい２価の芳香族基または置換されていてもよい２価の脂環族基を示す）
を有するジイソシアネートモノマーとを反応させ、次いで、式（ＩＶ）
【化１２】
2018179463.tif 000006
（式中、Ｒ1は水素原子またはメチル基であり、Ｒ７は、置換されていてもよい炭素数１〜１０のアルキレン基である）
を有する水酸基を有する（メタ）アクリレート系モノマーを反応させることにより得られるウレタン（メタ）アクリルモノマーを含有するモノマー成分を、紫外線を照射することにより重合させてなる、（メタ）アクリル系ポリマー。
（項目２７−１）
Ｒ６は炭素数３〜１２の２価の脂肪族基である、上記項目のいずれか１項に記載の（メタ）アクリル系ポリマー。
（項目２７−２）
Ｒ６は炭素数６〜１８の２価の芳香族基である、上記項目のいずれか１項に記載の（メタ）アクリル系ポリマー。
（項目２７−３）
Ｒ６は炭素数３〜１２の２価の脂環族基である、上記項目のいずれか１項に記載の（メタ）アクリル系ポリマー。
（項目２７−４）
Ｒ1は水素原子である、上記項目のいずれか１項に記載の（メタ）アクリル系ポリマー。
（項目２７−５）
Ｒ1はメチル基である、上記項目のいずれか１項に記載の（メタ）アクリル系ポリマー。
（項目２８）
前記ポリオールが、ポリエーテルポリオール、ポリエステルポリオール、およびポリカーボネートポリオールからなる群から選択される、上記項目のいずれか１項に記載の（メタ）アクリル系ポリマー。
（項目２９）
式（Ｖ）：
【化１３】
2018179463.tif 000007
（式中、Ｒ1は水素原子またはメチル基であり、Ｒ５は置換されていてもよいポリオールから２個の水酸基を除いた残基であり、Ｒ６は置換されていてもよい２価の脂肪族基、置換されていてもよい２価の芳香族基または置換されていてもよい２価の脂環族基を示し、Ｒ７は、置換されていてもよい炭素数１〜１０のアルキレン基であり、ｐ１、ｐ２、およびｐ３は、それぞれ独立して１〜１０の整数である）
で表わされるウレタン（メタ）アクリルモノマーを含有するモノマー成分を、紫外線を照射することにより重合させてなる、（メタ）アクリル系ポリマー。
（項目２９−１）
前記式（Ｖ）が、ｐ１＝ｐ２＝ｐ３＝１であり、式（Ｖ’）：
【化１３Ａ】
2018179463.tif 000008
である、上記項目のいずれか１項に記載の（メタ）アクリル系ポリマー。
（項目３０）
Ｒ５が、ポリエーテルポリオール、ポリエステルポリオール、およびポリカーボネートポリオールからなる群から選択されるポリオールから２個の水酸基を除いた残基である、上記項目のいずれか１項に記載の（メタ）アクリル系ポリマー。
（項目３０−１）
Ｒ６は炭素数３〜１２の２価の脂肪族基である、上記項目のいずれか１項に記載の（メタ）アクリル系ポリマー。
（項目３０−２）
Ｒ６は炭素数６〜１８の２価の芳香族基である、上記項目のいずれか１項に記載の（メタ）アクリル系ポリマー。
（項目３０−３）
Ｒ６は炭素数３〜１２の２価の脂環族基である、上記項目のいずれか１項に記載の（メタ）アクリル系ポリマー。
（項目３１）
前記モノマー成分が、さらに、式（Ｉ）：
【化１４】
2018179463.tif 000009
（式中、
Ｒ1は水素原子またはメチル基であり、
Ｒ2は置換されていてもよい炭素数１〜１０のアルキル基、または置換されていてもよい炭素数２〜２０のポリエーテル基である）
で表わされる（メタ）アクリル系モノマーを含有する、上記項目のいずれか１項に記載の（メタ）アクリル系ポリマー。
（項目３２）
Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基、または−［−（ＣＨ２）ｎ−Ｏ−］ｍ−Ｒ８を示し、ｎは１〜４の整数であり、ｍは１〜２０の整数であり、Ｒ８は炭素数１〜１２のアルキル基、グリシジル基、炭素数１〜１０のアルキル基（該炭素数１〜１０のアルキル基は炭素数６〜１２のアリール基で置換されていてもよい）および／または炭素数６〜１２のアリール基で置換されていてもよい炭素数６〜１２のアリール基、アルキルの炭素数が１〜１２のモノアルキルアミノカルボニル基、アルキルの炭素数が１〜１２のジアルキルアミノカルボニル基、あるいは炭素数２〜１０の２価カルボン酸の残基を示す、上記項目のいずれか１項に記載の（メタ）アクリル系ポリマー。
（項目３３）
Ｒ２が、炭素数１〜１０のアルコキシ置換基を有する炭素数１〜１０のアルキル基、または炭素数１〜１０のアルコキシ置換基を有する炭素数２〜１６のポリエーテル基である、上記項目のいずれか１項に記載の（メタ）アクリル系ポリマー。
（項目３４）
Ｒ２は、炭素数１〜１０のアルコキシアルキル基である、上記項目のいずれか１項に記載の（メタ）アクリル系ポリマー。
（項目３５）
Ｒ２は、−［−（ＣＨ２）ｎ−Ｏ−］ｍ−Ｒ８であり、Ｒ８が炭素数１〜１２のアルキル基である、上記項目のいずれか１項に記載の（メタ）アクリル系ポリマー。
（項目３５−１）
Ｒ１が、水素原子である、上記項目のいずれか１項に記載の（メタ）アクリル系ポリマー。
（項目３５−２）
Ｒ１が、メチル基である、上記項目のいずれか１項に記載の（メタ）アクリル系ポリマー。
（項目３５−３）
Ｒ２が、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基である、上記項目のいずれか１項に記載の（メタ）アクリル系ポリマー。
（項目３５−３）
Ｒ２が、炭素数１〜１０のアルキル基である、上記項目のいずれか１項に記載の（メタ）アクリル系ポリマー。
（項目３５−４）
Ｒ２が、水酸基で置換された炭素数１〜１０のアルキル基である、上記項目のいずれか１項に記載の（メタ）アクリル系ポリマー。
（項目３５−５）
Ｒ２が、水酸基およびアリルオキシ基で置換された炭素数１〜１０のアルキル基である、上記項目のいずれか１項に記載の（メタ）アクリル系ポリマー。
（項目３５−６）
Ｒ２が、ハロゲン原子（Ｆ、Ｃｌ、Ｂｒ、Ｉ）で置換された炭素数１〜１０のアルキル基である、上記項目のいずれか１項に記載の（メタ）アクリル系ポリマー。
（項目３５−７）
Ｒ２が、炭素数６〜１２のアリールチオ基で置換された炭素数１〜１０のアルキル基である、上記項目のいずれか１項に記載の（メタ）アクリル系ポリマー。
（項目３５−８）
Ｒ２が、炭素数６〜１２のアリールで置換された炭素数１〜１０のアルキル基である、上記項目のいずれか１項に記載の（メタ）アクリル系ポリマー。
（項目３５−９）
Ｒ２が、−［−（ＣＨ２）ｎ−Ｏ−］ｍ−Ｒ８である、上記項目のいずれか１項に記載の（メタ）アクリル系ポリマー。
（項目３５−１０）
ｎが１である、上記項目のいずれか１項に記載の（メタ）アクリル系ポリマー。
（項目３５−１１）
ｎが２である、上記項目のいずれか１項に記載の（メタ）アクリル系ポリマー。
（項目３５−１２）
ｎが３である、上記項目のいずれか１項に記載の（メタ）アクリル系ポリマー。
（項目３５−１３）
ｎが４である、上記項目のいずれか１項に記載の（メタ）アクリル系ポリマー。
（項目３５−１４）
ｍが１である、上記項目のいずれか１項に記載の（メタ）アクリル系ポリマー。
（項目３５−１５）
ｍが２である、上記項目のいずれか１項に記載の（メタ）アクリル系ポリマー。
（項目３５−１６）
ｍが３である、上記項目のいずれか１項に記載の（メタ）アクリル系ポリマー。
（項目３５−１７）
ｍが４である、上記項目のいずれか１項に記載の（メタ）アクリル系ポリマー。
（項目３５−１８）
Ｒ８が、炭素数１〜１２のアルキル基である、上記項目のいずれか１項に記載の（メタ）アクリル系ポリマー。
（項目３５−１９）
Ｒ８が、グリシジル基である、上記項目のいずれか１項に記載の（メタ）アクリル系ポリマー。
（項目３５−２０）
Ｒ８が、炭素数１〜１０のアルキル基（該アルキル基は炭素数６〜１２のアリール基で置換されていてもよい）および／または炭素数６〜１２のアリール基で置換されていてもよい炭素数６〜１２のアリール基である、上記項目のいずれか１項記載の（メタ）アクリル系ポリマー。
（項目３５−２１）
Ｒ８が、炭素数６〜１２のアリール基である、上記項目のいずれか１項に記載の（メタ）アクリル系ポリマー。
（項目３５−２２）
Ｒ８が、炭素数１〜１０のアルキル基で置換された炭素数６〜１２のアリール基である、上記項目のいずれか１項に記載の（メタ）アクリル系ポリマー。
（項目３５−２３）
Ｒ８が、炭素数１〜１０のアルキル基（該アルキル基は炭素数６〜１２のアリール基で置換される）で置換された炭素数６〜１２のアリール基である、上記項目のいずれか１項に記載の（メタ）アクリル系ポリマー。
（項目３５−２４）
Ｒ８が、アルキルの炭素数が１〜１２のモノアルキルアミノカルボニル基またはアルキルの炭素数が１〜１２のジアルキルアミノカルボニル基である、上記項目のいずれか１項に記載の（メタ）アクリル系ポリマー。
（項目３５−２５）
Ｒ８が、アルキルの炭素数が１〜１２のモノアルキルアミノカルボニル基である、上記項目のいずれか１項に記載の（メタ）アクリル系ポリマー。
（項目３５−２６）
Ｒ８が、炭素数６〜１２のアリール基で置換された炭素数６〜１２のアリール基である、上記項目のいずれか１項に記載の（メタ）アクリル系ポリマー。
（項目３５−２７）
Ｒ２が、炭素数２〜１０の２価カルボン酸の残基である、上記項目のいずれか１項に記載の（メタ）アクリル系ポリマー。
（項目３６）
損失正接（ｔａｎδ）が、０．２以下である、上記項目のいずれか１項に記載の（メタ）アクリル系ポリマー。
（項目３７）
ヤング率が１．０Ｍｐａ以下である、上記項目のいずれか１項に記載の（メタ）アクリル系ポリマー。
（項目３８）
前記ポリマーがエラストマーである、上記項目のいずれか１項のいずれか１項に記載の（メタ）アクリル系ポリマー。
（項目３９）
前記ポリマーが誘電体である、上記項目のいずれか１項に記載の（メタ）アクリル系ポリマー。
（項目４０）
前記ポリマーの比誘電率が、１〜１１である、上記項目のいずれか１項に記載の（メタ）アクリル系ポリマー。
（項目４１）
前記ポリマーの比誘電率が、３．５〜１０．３である、上記項目のいずれか１項に記載の（メタ）アクリル系ポリマー。
（項目４２）
前記ポリマーの比誘電率が、４．２〜１０．２である、上記項目のいずれか１項に記載の（メタ）アクリル系ポリマー。
（項目４３）
前記ポリマーの比誘電率が、４．３〜８．２である、上記項目のいずれか１項に記載の（メタ）アクリル系ポリマー。
（項目４４）
上記項目のいずれか１項に記載のポリマーを含有することを特徴とする、電子材料、医療材料、ヘルスケア材料、ライフサイエンス材料、またはロボット材料。
（項目４５）
上記項目のいずれか１項に記載のポリマーを含有することを特徴とする、アクチュエータ。【００１３】
本発明において、上記１または複数の特徴は、明示された組み合わせに加え、さらに組み合わせて提供されうることが意図される。本発明のなおさらなる実施形態および利点は、必要に応じて以下の詳細な説明を読んで理解すれば、当業者に認識される。
【発明の効果】
【００１４】
本発明により、所望のひずみを有するポリマーを製造する技術および所望のひずみを有するポリマー（例えば、エラストマー）が提供される。【００１５】
本発明によれば、低電圧を印加したときに大きい変位量を示す材料、例えば、（メタ）アクリル系誘電体材料、当該材料に好適に使用することができるエラストマー、例えば（メタ）アクリル系エラストマーおよびその製造方法、ならびに当該材料、例えば（メタ）アクリル系誘電体材料が用いられたアクチュエータが提供される。【００１６】
アクチュエータ、産業用ロボットなどに使用されるセンサ、発電素子、スピーカー、マイクロフォン、ノイズキャンセラ、トランスデューサ、人工筋肉、小型ポンプ、医療用器具などの用途に使用され得る、前記アクリルゴムのように高電圧を印加するのではなく、低電圧を印加したときに大きい変位量を示す誘電体材料が提供される。
【図面の簡単な説明】
【００１７】
【図１】図１は、本発明の材料特性を説明する図である。
【図２】図２は、本発明のアクチュエータの一実施態様を示す概略平面図である。
【図３】図３は、図２に示されるアクチュエータのＡ−Ａ部における概略断面図である。
【図４】図４は、実施例５、実施例６、実施例７および比較例１で得られた（メタ）アクリル系誘電体材料ならびにＩＡＡ（イソアミルアクリレート）、ＡＩＢ（イソブチルアクリレート）、ＰｈＳＥＡ（フェニルチオエチルアクリレート）の印加電圧によるアクチュエータの変位量の変化率を示すグラフである。
【図５】図５は、実施例５〜７および比較例１の応答性を示す図である。
【発明を実施するための形態】
【００１８】
以下、本発明を最良の形態を示しながら説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」など）は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００１９】
〔１〕用語の定義
（１−１）「ひずみ」
本明細書において、ひずみとは、引張試験を行ったときの伸びと応力の関係を示すグラフ、例えば、図１において、ループ状になることをいう。低ひずみとは、図１に示されるグラフのループが小さく、材料が歪まないことを示す。例えば、損失正接（ｔａｎδ）が小さい値、例えば、０となる。
【００２０】
（１−２）「紫外線」
紫外線とは、可視光線より波長が短く、Ｘ線より波長の長い電磁波をいう。上限の可視光の短波長端は４００ｎｍであり、紫外線はこれ以下の波長をもつ電磁波と定義され得る。紫外線の波長の下限は１０ｎｍ程度であり、これより長い波長を有する電磁波であれば紫外線の範疇に入ると理解される。本発明において用いられる紫外線の波長は、どのような波長でもよく、目的に応じて適切なものを選択することができる。例えば、本発明において、モノマーに対して初期の効果を奏することができる限りどの波長のものでもよい。代表的には、実施例において使用される光源によって照射され得る波長のものである。具体的には１５０ｎｍ〜４００ｎｍ程度の光源が使用され、好ましくは３００ｎｍ〜４００ｎｍである。
【００２１】
本発明で用いられる紫外線の好ましい照度は、出発物質により異なる。紫外線照射装置は特に限定されるものではなく、例えば、低圧水銀ランプ、中圧水銀ランプ、高圧水銀ランプ、超高圧水銀ランプ、メタルハライドランプ、ブラックライトランプ、ＵＶ無電極ランプ、ショートアークランプ、ＬＥＤ等が挙げられる。紫外線の光源について特に限定されるものではないが、ある特定のポリマーの出発材料について、ひずみとの関係で照度の関係式を算出する際には、同じ光源を用いることが好ましい。光源が異なると、紫外線の性質などが異なり得ることから、照度とひずみとの関係に影響があり得るからである。しかしながら、紫外線というカテゴリーでは同じであるため、他の光源で算出した関係式を用いても別の光源を使用するときに用いてもよく、おおよその関係式は適切であるため、本発明の目的のために、特定のひずみを生じる照度として使用することができる。
【００２２】
（１−３）「損失正接（ｔａｎδ）」
損失正接（ｔａｎδ）＝損失弾性率／貯蔵弾性率である。弾性〜粘性の指標のことで、低い方が弾性的であり、つまりひずみが小さいことを示している。本発明において硬化時の照度を調節することで、生じるポリマーの損失正接を調整することができることが見いだされた。
【００２３】
（１−４）「ヤング率」
ヤング率は、フックの法則が成立する弾性範囲における、同軸方向のひずみと応力の比例定数である。縦弾性係数とも呼ばれる。低ヤング率とは、図１に示されるグラフの傾きが小さいことを示す。本発明において硬化時の照度を調節することで、生じるポリマーのヤング率を調整することができることが見いだされた。
【００２４】
（１−５）「伸び率」
伸び率は、（材料が破断したときの材料の伸びた分の長さ（ｍｍ））／（伸ばす前の長さ（ｍｍ））×１００（％）で表される。
【００２５】
（１−６）「（メタ）アクリル」および「（メタ）アクリル系」
本発明において、「（メタ）アクリル系」は、広義に「アクリル」または「メタクリル」を含む基を意味し、「ウレタン（メタ）アクリル」も包含する。「（メタ）アクリレート系」は「アクリレート」または「メタクリレート」を含んで意味し、「ウレタン（メタ）アクリレート」も包含する。ただし、本明細書では、「系」を含まない用語である「（メタ）アクリル」は、狭義に使用され、置換されていないアクリルまたはメタクリルを指し、その場合、「ウレタン（メタ）アクリル」は除外される。
【００２６】
（１−７）「ポリマー」
ポリマーとは、複数のモノマーが重合することによってできた化合物をいう。この場合モノマーは「出発物質（材料）」であり、ポリマーは生成物（最終生成物）である。
【００２７】
（１−８）「エラストマー」
エラストマーとは、常温付近でゴム状弾性を有する材料の総称である。エラストマーは通常ポリマーで構成される。弾性率が小さい、高伸長、高復元性があるといった特徴を有する。
【００２８】
（１−９）「ハロゲン原子」
ハロゲン原子としては、例えば、フッ素原子、塩素原子、臭素原子、ヨウ素原子などが挙げられる。アルキル基に含まれるハロゲン原子の数は、当該アルキル基の炭素数などによって異なるので一概には決定することができないことから、本発明の目的が阻害されない範囲内で適宜調整することが好ましい。
【００２９】
（１−１０）「アルキル」
本明細書において「アルキル」とは、メタン、エタン、プロパンのような脂肪族炭化水素（アルカン）から水素原子が一つ失われて生ずる１価の基をいい、一般にＣｎＨ２ｎ＋１−で表される（ここで、ｎは正の整数である）。アルキルは、直鎖または分枝鎖であり得る。
【００３０】
炭素数１〜１０のアルキル基としては、例えば、メチル基、エチル基、ｎ−プロピル基、イソプロピル基、ｎ−ブチル基、イソブチル基、ｔｅｒｔ−ブチル基、ｓｅｃ−ブチル基、ｎ−ペンチル基、イソアミル基、ｎ−ヘキシル基、イソヘキシル基、シクロヘキシル基、ｎ−オクチル基などが挙げられるが、本発明は、かかる例示のみに限定されるものではない。本明細書において、炭素数が示される場合、規定される数値範囲内の任意の組み合わせが選択され得る。
【００３１】
水酸基を有する炭素数１〜１０のアルキル基としては、例えば、ヒドロキシメチル基、ヒドロキシエチル基、ヒドロキシｎ−プロピル基、ヒドロキシイソプロピル基、ヒドロキシｎ−ブチル基、ヒドロキシイソブチル基、ヒドロキシｔｅｒｔ−ブチル基などが挙げられるが、本発明は、かかる例示のみに限定されるものではない。
【００３２】
（１−１１）「ハロゲン化アルキル」
ハロゲン化アルキルは、ハロゲン原子を有するアルキル基をいう。フルオロアルキル、クロロアルキル、ブロモアルキル、ヨードアルキルなどが挙げられる。ハロゲン原子を有する炭素数１〜１０のアルキル基としては、例えば、トリフルオロメチル基、トリフルオロエチル基、トリフルオロｎ−プロピル基、トリフルオロイソプロピル基、トリフルオロｎ−ブチル基、トリフルオロイソブチル基、トリフルオロｔｅｒｔ−ブチル基などが挙げられるが、本発明は、かかる例示のみに限定されるものではない。
【００３３】
（１−１２）「アルケニル」
アルケニルは、二重結合を含む直鎖状又は分枝鎖状の不飽和炭化水素基を意味する。「アルケニル基」の具体例として、例えば、ビニル基、１−プロペニル基、２−プロペニル基（アリル基）、２−メチル−２−プロペニル基、２−ブテニル基、１，３−ブタンジエニル基、３−メチル−２−ブテニル基、２−ペンテニル基、２−ヘキセニル基、１，３，５−ヘキサントリエニル基、２−ヘプテニル基、２−オクテニル基、２−ノネニル基、又は２−デセニル基等が挙げられる。
【００３４】
（１−１３）「アルキニル」
アルキニルは、三重結合を含む直鎖状又は分枝鎖状の不飽和炭化水素基を意味する。「アルキニル基」の具体例として、例えば、エチニル基、プロパ−２−イン−１−イル基（プロパルギル基）等が挙げられる。
【００３５】
（１−１４）「アリル」
アリルとは、構造式がＣＨ２＝ＣＨ−ＣＨ２−と表される一価の置換基を示す。アリルオキシ基とは、ＣＨ２＝ＣＨ−ＣＨ２−Ｏ−基をいう。
【００３６】
（１−１５）「アリール」
アリールとは、芳香族炭化水素の環に結合する水素原子が１個離脱して生ずる基をいう。ベンゼンからはフェニル基（Ｃ６Ｈ５−）、トルエンからはトリル基（ＣＨ３Ｃ６Ｈ４−）、キシレンからはキシリル基（（ＣＨ３）２Ｃ６Ｈ３−）、ナフタレンからはナフチル基（Ｃ１０Ｈ８−）が誘導される。炭素数は、６個〜１２個のものが挙げられる。アリールチオ基とは、アリール−Ｓ−基をいう。フェニル−Ｓ−基などが挙げられる。
【００３７】
（１−１６）「シクロアルキル基」
本明細書において「シクロアルキル基」とは、単環又は多環式飽和炭化水素基を意味し、架橋された構造のものも含まれる。例えば「Ｃ３−１２シクロアルキル基」とは炭素原子数が３〜１２の環状アルキル基を意味する。具体例として、「Ｃ６−１２シクロアルキル基」の場合には、シクロへキシル基、シクロヘプチル基、シクロオクチル基、アダマンチル基、イソボルニル基等が挙げられる。
【００３８】
（１−１７）「シクロアルケニル基」
本明細書において「シクロアルケニル基」とは、二重結合を含む単環又は多環式不飽和炭化水素基を意味し、架橋された構造のものも含まれる。上記「シクロアルキル基」の炭素間結合の１つ以上が二重結合になったものが挙げられる。１−シクロヘキセニル基、２−シクロヘキセニル基、３−シクロヘキセニル基などが挙げられる。
【００３９】
（１−１８）「シクロアルキニル基」
本明細書において「シクロアルキニル基」とは、三重結合を含む単環又は多環式不飽和炭化水素基を意味し、架橋された構造のものも含まれる。上記「シクロアルキル基」の炭素間結合の１つ以上が三重結合になったものが挙げられる。シクロオクチニル基などが挙げられる。
【００４０】
（１−１９）「ヘテロシクロアルキル基」
本明細書において「ヘテロシクロアルキル基」とは、ヘテロ原子を含む単環又は多環式飽和炭化水素基を意味し、架橋された構造のものも含まれる。ヘテロ原子としては、酸素、窒素、硫黄などが挙げられる。例えば、ピロリジン基、テトラヒドロフラン基、テトラヒドロチオフェン基、ピペリジン基、テトラヒドロピラン基、テトラヒドロチオピラン基、アゼパン基、オキセパン基、チエパン基、モルホリン基、ジオキソラン基、ジオキサン基が挙げられる。例えば「Ｃ３−１２ヘテロシクロアルキル基」とは炭素原子数が３〜１２の環状アルキル基であって、１個以上のヘテロ原子を有することを意味する。具体例として、「Ｃ６−１２ヘテロシクロアルキル基」の場合には、ヘテロシクロへキシル基、ヘテロシクロヘプチル基、ヘテロシクロオクチル基等が挙げられる。
【００４１】
（１−２０）「ヘテロシクロアルケニル基」
本明細書において「ヘテロシクロアルケニル基」とは、ヘテロ原子を含み、二重結合を含む単環又は多環式不飽和炭化水素基を意味し、架橋された構造のものも含まれる。上記「ヘテロシクロアルキル基」の炭素間結合の１つ以上が二重結合になったものが挙げられる。１−ヘテロシクロへキセル基、２−ヘテロシクロへキセル基、３−ヘテロシクロへキセル基等が挙げられる。
【００４２】
（１−２１）「ヘテロシクロアルキニル基」
本明細書において「ヘテロシクロアルキニル基」とは、ヘテロ原子を含み、三重結合を含む単環又は多環式不飽和炭化水素基を意味し、架橋された構造のものも含まれる。上記「ヘテロシクロアルキル基」の炭素間結合の１つ以上が三重結合になったものが挙げられる。ヘテロシクロオクチニル基等が挙げられる。
【００４３】
（１−２２）「グリシジル」
グリシジルとは、−ＣＨ２基にエポキシドが結合した基、すなわち、
【化１５】
2018179463.tif 000010
をいう。
【００４４】
（１−２３）「水酸基」
水酸基は、−ＯＨ基を示す。
【００４５】
（１−２４）「カルボン酸基」
カルボン酸基は、−ＣＯＯＨ基を示す。
【００４６】
（１−２５）「シアノ基」
シアノ基は、−ＣＮ基を示す。
【００４７】
（１−２６）「多価カルボン酸（ポリカルボン酸）」
本明細書において、多価カルボン酸（ポリカルボン酸）とは、同一分子内にカルボン酸基（−ＣＯＯＨ基）を２個以上もつカルボン酸をいう。多価カルボン酸としては、例えば、シュウ酸、マロン酸、コハク酸、グルタル酸、アジピン酸、ピメリン酸、スベリン酸、セバシン酸、フタル酸、テレフタル酸、イソフタル酸などが挙げられるが、本発明は、かかる例示のみに限定されるものではない。「２価カルボン酸（ジカルボン酸）」は、同一分子内にカルボン酸基（−ＣＯＯＨ基）を２個もつカルボン酸をいう。炭素数は、カルボン酸のカルボニル部分を含め、２個〜１０個であり得る。
【００４８】
（１−２７）「アルコキシアルキル」
本明細書において「アルコキシアルキル」とは、アルコキシ基で置換されたアルキルをいう。本明細書において「アルコキシ」とは、アルコール類のヒドロキシ基の水素原子が失われて生ずる１価の基をいい、一般にＣｎＨ２ｎ＋１Ｏ−で表される（ここで、ｎは１以上の整数である）。
【００４９】
炭素数２〜１２のアルコキシアルキル基としては、例えば、メトキシエチル基、エトキシエチル基、メトキシブチル基などの炭素数１〜６のアルコキシ基および炭素数１〜６のアルキル基を有するアルコキシアルキル基などが挙げられるが、本発明は、かかる例示のみに限定されるものではない。
【００５０】
水酸基を有する炭素数２〜１２のアルコキシアルキル基としては、例えば、ヒドロキシメトキシエチル基、ヒドロキシエトキシエチル基、ヒドロキシメトキシブチル基などの炭素数１〜６のヒドロキシアルコキシ基および炭素数１〜６のアルキル基を有するアルコキシアルキル基などが挙げられるが、本発明は、かかる例示のみに限定されるものではない。
【００５１】
（１−２８）「イソシアネート基」
イソシアネート基は、−Ｎ＝Ｃ＝Ｏ基をいう。
【００５２】
（１−２９）「モノアルキルアミノ基」
モノアルキルアミノ基は、１つのアルキル基で置換された２級アミノ基（−ＮＨ−アルキル基）をいう。メチルアミノ基、エチルアミノ基、ｎ−プロピルアミノ基、ｉｓｏ−プロピルアミノ基、ｎ−ブチルアミノ基、ｉｓｏ−ブチルアミノ基、ｔｅｒｔ−ブチルアミノ基などが挙げられる。
【００５３】
（１−３０）「ジアルキルアミノ基」
ジアルキルアミノ基は、２つのアルキル基で置換された３級アミノ基（−Ｎ−（アルキル）２基）をいう。この２つのアルキル基は同じであっても異なっていてもよい。ジメチルアミノ基、ジエチルアミノ基、ジｎ−プロピルアミノ基、ジｉｓｏ−プロピルアミノ基、ジｎ−ブチルアミノ基、ジｉｓｏ−ブチルアミノ基、ジｔｅｒｔ−ブチルアミノ基などが挙げられる。
【００５４】
（１−３１）「モノアリールアミノ基」
モノアリールアミノ基は、１つのアリール基で置換された２級アミノ基（−ＮＨ−アリール基）をいう。フェニルアミノ基などが挙げられる。
【００５５】
（１−３２）「ジアリールアミノ基」
ジアリールアミノ基は、２つのアリール基で置換された３級アミノ基（−Ｎ−（アリール）２基）をいう。この２つのアリール基は同じであっても異なっていてもよい。ジフェニルアミノ基などが挙げられる。
【００５６】
（１−３３）「アルキルスルホニル基」
アルキルスルホニル基は、アルキル基で置換されたスルホニル基（−ＳＯ２−アルキル基）をいう。メチルスルホニル基、エチルスルホニル基、ｎ−プロピルスルホニル基、ｉｓｏ−プロピルスルホニル基などが挙げられる。
【００５７】
（１−３４）「アリールスルホニル基」
アリールスルホニル基は、アリール基で置換されたスルホニル基（−ＳＯ２−アリール基）をいう。フェニルスルホニル基などが挙げられる。
【００５８】
（１−３５）「アルキルカルボニル基」
アルキルカルボニル基は、アルキル基で置換されたカルボニル基（−Ｃ（Ｏ）−アルキル基）をいう。メチルカルボニル基、エチルカルボニル基、ｎ−プロピルカルボニル基、ｉｓｏ−プロピルカルボニル基、ｎ−ブチルカルボニル基、ｉｓｏ−ブチルカルボニル基、ｔｅｒｔ−ブチルカルボニル基などが挙げられる。
【００５９】
（１−３６）「アリールカルボニル基」
アリールカルボニル基は、アリール基で置換されたカルボニル基（−Ｃ（Ｏ）−アリール基）をいう。フェニルカルボニル基などが挙げられる。
【００６０】
（１−３７）「アルコキシカルボニル基」
アルコキシカルボニル基は、アルコキシ基で置換されたカルボニル基（−Ｃ（Ｏ）−Ｏ−アルキル基）をいう。メトキシカルボニル基、エトキシカルボニル基、ｎ−プロピルカルボニル基、ｉｓｏ−プロピルカルボニル基などが挙げられる。
【００６１】
（１−３８）「モノアルキルアミノカルボニル基」
モノアルキルアミノカルボニル基は、１つのアルキル基で置換された２級アミノ基で置換されたカルボニル基（−Ｃ（Ｏ）−ＮＨ−アルキル基）をいう。メチルアミノカルボニル基、エチルアミノカルボニル基、ｎ−プロピルアミノカルボニル基、ｉｓｏ−プロピルアミノカルボニル基、ｎ−ブチルアミノカルボニル基、ｉｓｏ−ブチルアミノカルボニル基、ｔｅｒｔ−ブチルアミノカルボニル基などが挙げられる。
【００６２】
（１−３９）「ジアルキルアミノカルボニル基」
ジアルキルアミノカルボニル基は、２つのアルキル基で置換された３級アミノ基で置換されたカルボニル基（−Ｃ（Ｏ）−Ｎ−（アルキル）２基）をいう。この２つのアルキル基は同じであっても異なっていてもよい。ジメチルアミノカルボニル基、ジエチルアミノカルボニル基、ジｎ−プロピルアミノカルボニル基、ジｉｓｏ−プロピルアミノカルボニル基、ジｎ−ブチルアミノカルボニル基、ジｉｓｏ−ブチルアミノカルボニル基、ジｔｅｒｔ−ブチルアミノカルボニル基などが挙げられる。
【００６３】
（１−４０）「ジイソシアネート」
ジイソシアネートは、式（ＩＩＩ）
【化１６】
2018179463.tif 000011
（式中、Ｒ６は置換されていてもよい２価の脂肪族基、置換されていてもよい２価の芳香族基または置換されていてもよい２価の脂環族基を示す）
によって表される。
【００６４】
２価の脂肪族基の例としては、炭素数３〜１２の脂肪族基が挙げられる。２価の脂肪族基の代表例としては、例えば、ヘキサメチレン基、トリメチルヘキサメチレン基、テトラメチレン基、ペンタメチレン基、ヘプタメチレン基、オクタメチレン基などの炭素数３〜１２のアルキレン基が挙げられる。
【００６５】
２価の芳香族基の例としては、炭素数６〜１８の２価の芳香族基が挙げられる。２価の芳香族基の代表例としては、例えば、メチルフェニレン基、ジフェニルメチレン基、キシリレン基、テトラメチルキシリレン基、ナフチレン基、フェニレン基、ジフェニレン基などの炭素数６〜１８のアリーレン基が挙げられる。
【００６６】
２価の脂環族基の例としては、炭素数３〜１２の脂環族基が挙げられる。２価の脂環族基の代表例としては、例えば、ノルボルネン基、イソホロン基、シクロヘキシル基、メチルシクロヘキシル基、エチルシクロヘキシル基、プロピルシクロヘキシル基などの炭素数３〜１２のシクロアルキレン基が挙げられる。
【００６７】
ジイソシアネートの具体例としては、トリレンジイソシアネート、ジフェニルメタンジイソシアネート、水添ジフェニルメタンジイソシアネート、変性ジフェニルメタンジイソシアネート、キシリレンジイソシアネート、水添化キシレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、1,3 −ビス（イソシアナトメチル）シクロヘキサンなどの芳香族系、脂肪族系または脂環式系のジイソシアネートが挙げられるが、本発明は、かかる例示のみに限定されるものではない。
【００６８】
（１−４１）「ポリオール（多価アルコール）」
本明細書において、ポリオール（多価アルコール）は、同一分子内に水酸基を２個以上もつアルコールをいう。グリコール（例えば、エチレングリコール、プロピレングリコール、テトラメチレングリコール）、グリセリン（グリセロール）、ペンタエリスリトールなどが挙げられ、ポリエーテルポリオール、ポリエステルポリオール、ポリカーボネートポリオールなどが挙げられる。
【００６９】
（１−４２）「ポリエーテルポリオール」
ポリエーテルポリオールとしては、多価アルコールとアルキレンオキサイドとの重合体、開環重合体などが挙げられるが、本発明は、かかる例示のみに限定されるものではない。多価アルコールとアルキレンオキサイドとの重合体において、多価アルコールとしては、例えば、エチレングリコール、ジエチレングリコール、ポリオキシエチレングリコール、プロピレングリコール、ジプロピレングリコール、ポリプロピレングリコール、ポリオキシプロピレングリコール、グリセリン、１，１，１−トリメチロールプロパン、１，２，５−ヘキサントリオール、１，３−ブタンジオール、１，４−ブタンジオール、ポリオキシプロピレントリオール、４，４’−ジヒドロキシフェニルプロパン、４，４’−ジヒドロキシフェニルメタン、ペンタエリスリトールなどが挙げられるが、本発明は、かかる例示のみに限定されるものではない。アルキレンオキサイドとしては、例えば、プロピレンオキサイド、エチレンオキサイド、ブチレンオキサイド、スチレンオキサイドなどなどが挙げられるが、本発明は、かかる例示のみに限定されるものではない。開環重合体としては、例えば、テトラヒドロフランなどを開環重合させることによって得られるポリテトラメチレングリコールなどが挙げられるが、本発明は、かかる例示のみに限定されるものではない。「ポリエーテル基」は、ポリエーテルポリオール中の１個のＣＨ基の水素原子または１個のＯＨ基が失われて生じる残基を示す。式（Ｉ）のＲ２基が、ポリエーテル基である場合、このポリエーテル基は、炭素原子を介して、酸素原子に結合する。
【００７０】
（１−４３）「ポリエステルポリオール」
ポリエステルポリオールとしては、多価アルコールと多価カルボン酸との縮重合体、開環重合体などが挙げられるが、本発明は、かかる例示のみに限定されるものではない。多価アルコールと多価カルボン酸との縮重合体において、多価アルコールとしては、例えば、エチレングリコール、プロピレングリコール、ブタンジオール、ペンタンジオール、ヘキサンジオール、シクロヘキサンジメタノール、グリセリン、１，１，１−トリメチロールプロパンなどが挙げられるが、本発明は、かかる例示のみに限定されるものではない。また、多価カルボン酸としては、例えば、グルタル酸、アジピン酸、ピメリン酸、スベリン酸、セバシン酸、テレフタル酸、イソフタル酸などが挙げられるが、本発明は、かかる例示のみに限定されるものではない。開環重合体としては、例えば、プロピオンラクトン、バレロラクトン、カプロラクトンなどのラクトンの開環重合体などが挙げられるが、本発明は、かかる例示のみに限定されるものではない。
【００７１】
（１−４４）「ポリカーボネートポリオール」
ポリカーボネートポリオールとしては、例えば、多価アルコールとカーボネートとの重合体などが挙げられるが、本発明は、かかる例示のみに限定されるものではない。多価アルコールとしては、例えば、エチレングリコール、プロピレングリコール、１，３−プロパンジオール、１，４−ブタンジオール、１，５−ペンタンジオール、１，６−ヘキサンジオール、１，８−オクタンジオール、１，９−ノナンジオール、ネオペンチルグリコール、ジエチレングリコール、ジプロピレングリコール、１，４−シクロヘキサンジオール、１，４−シクロヘキサンジメタノール、ビスフェノールＡなどが挙げられるが、本発明は、かかる例示のみに限定されるものではない。カーボネートとしては、例えば、ジメチルカーボネート、ジフェニルカーボネート、エチレンカーボネートなどが挙げられるが、本発明は、かかる例示のみに限定されるものではない。
【００７２】
（１−４５）「ウレタン基」
ウレタン基は、−ＮＨＣ（Ｏ）−Ｏ−Ｒ基またはＲ−ＮＨＣ（Ｏ）−Ｏ−基であって、Ｒは、本明細書に規定される置換基の任意から選択され得る。−ＮＨＣ（Ｏ）−Ｏ−ＣＨ３基、−ＮＨＣ（Ｏ）−Ｏ−Ｃ２Ｈ５基、ＣＨ３−ＮＨＣ（Ｏ）−Ｏ−基、Ｃ２Ｈ５−ＮＨＣ（Ｏ）−Ｏ−基などが挙げられる。
【００７３】
（１−４６）「シリコーン基」
シリコーン基は、（Ｒｃ）−［−Ｏ−Ｓｉ（Ｒａ）（Ｒｂ）］ｘ−基であり、Ｒａ、Ｒｂ、Ｒｃは、本明細書に規定される置換基の任意から選択され得、ｘは、任意の整数であり、例えば、１、２、３または４の整数である。ポリジメチルシロキシル基、トリアルコキシシリル基（例えば、トリメトキシシリル基、トリエトキシシリル基）などが挙げられる。
【００７４】
（１−４７）「置換基群」
本明細書において「置換されてもよい」における置換基群は、置換される基によって適宜選択され得る。本明細書においては、特に言及がない限り、置換は、ある有機化合物または置換基中の１または２以上の水素原子を他の原子または原子団で置き換えることをいう。本発明における置換基群としては、シリコーン基、水酸基、アリルオキシ基、アリールチオ基、ハロゲン原子、ハロゲン化アルキル基、イソシアネート基、カルボン酸基、シアノ基、アリール基、アルコキシ基、グリシジル基、アルキル基、シクロアルキル基、ヘテロシクロアルキル基、アルケニル基、シクロアルケニル基、ヘテロシクロアルケニル基、アルキニル基、シクロアルキニル基、ヘテロシクロアルキニル基、−ＮＯ２基（ニトロ基）、−ＮＨ２基（アミノ基）、モノアルキルアミノ基、ジアルキルアミノ基、モノアリールアミノ基、ジアリールアミノ基、ウレタン基、アルキルスルホニル基、アリールスルホニル基、−Ｃ（＝Ｏ）Ｈ基、アルキルカルボニル基、アリールカルボニル基、アルコキシカルボニル基、モノアルキルアミノカルボニル基、およびジアルキルアミノカルボニル基が挙げられるがそれらに限定されない。これらの置換基群はさらなる置換基群によって置換され得る。
【００７５】
（１−４８）「誘電体」
本明細書において、電界を加えると誘電分極を生ずる物質を「誘電体」いう。物質の抵抗率は１０−８Ω・ｍの金属から１０１６Ω・ｍの絶縁体まで広く分布しているが、絶縁体では、電界を加えると誘電分極を生ずるから誘電体である。すなわち、誘電体は、絶縁体を誘電分極の観点から見たときの名前である。
【００７６】
（１−４９）「誘電率」
本明細書において、物質内部の巨視的電界Ｅを与えたとき、電束密度（電気変位ともいう）Ｄが定まるならば、
Ｄ＝εＥ
によって与えられる量εをこの物質の「誘電率」という。εは物質定数であり、真空の誘電率ε０との比ε／ε０＝εｒを比誘電率という。
【００７７】
〔２〕好ましい実施形態の説明
（２−１）照度とひずみの関係
本発明において、紫外線照射により、重合させてポリマーを製造する場合に、露光照度をコントロールすることで、ひずみをコントロールできることが見出された。露光照度が小さい程、ひずみが小さいポリマー（例えば、エラストマー）が得られることを見出した。露光照度が小さい程、分子量が大きくかつ損失正接（ｔａｎδ）が小さくなることを見出した。
【００７８】
（２−２）照度とひずみの関係
照度とひずみの関係は、紫外線を照射して重合させることにより確認される。具体的な照度とひずみの関係は、出発物質により異なることが見出されたが、その物質についての関係式が求められると、その後、その関係式を利用することができる。
【００７９】
所定のひずみを有するポリマーを作製するための紫外線の照度の決定は、
１）出発物質モノマーを提供する工程、
２）該出発物質モノマーに特定の照度の紫外線を照射して重合させる工程、
３）生成したポリマーのひずみを測定する工程、
４）必要に応じて、工程１）〜工程３）を繰り返す工程、および
５）３）および４）で得られた測定値に基づいて、所望のひずみを生じる照度を算出する工程、
により行われる。
【００８０】
ここで、１）出発物質モノマーの提供は、所定のひずみを有するポリマーとして目的のポリマーが決定されると、それに対応するモノマーを適切に選択することができる。例えばアクリルポリマーであれば、それに対応するアクリルモノマーを選択することができる。
【００８１】
２）該出発物質モノマーに特定の照度の紫外線を照射して重合させる工程は、上記モノマーに一定の照度で紫外線を照射することで実現される。このような紫外線照射は当業者が任意に設定して実施することができる。
【００８２】
３）生成したポリマーのひずみを測定する工程は、当該分野で公知の任意の手法で実施することができる。例えば、本明細書に記載されるヤング率、損失正接（ｔａｎδ）等を測定することで、ひずみの大小を決定することができ、特定の値を算出することもできる。
【００８３】
本発明の方法では、４）必要に応じて、工程１）〜工程３）を繰り返す。繰り返しは、関係式を導き出すために必要、十分な数であり得る。繰り返しの際、照度は、適宜変動させることができる。
【００８４】
最後に、５）３）および４）で得られた測定値に基づいて、所望のひずみを生じる照度を算出することができる。このような算出は、２つの値の統計学的または数学的な処理によって適切に行うことができる。
【００８５】
照射される紫外線の照度は、その出発物質モノマーにおいて通常使用される照度から始めてよい。そのときに生成したポリマーのひずみを測定することができる。次に異なる照度の紫外線を照射することにより、新たな測定値を得ることができる。この工程を繰り返すことにより、複数の測定値が得られ、紫外線の照度と歪みとの間の関係を算出することができる。目的とするひずみを生じる照度を選択することにより、所望のひずみを有するポリマーを製造することができる。例えば、このような手法として、目的とする残留歪み以下となる照度を選択することにより、所望のひずみを有するポリマーを製造することができる。
【００８６】
例えば、このような手順を実現するには以下のような手順を実施することができる。
１．上述のような照度とひずみとの関係式を構築する。
２．当該関係式をもとに、所望のひずみに該当する照度を算出する。
３．その照度またはそれより低い照度の紫外線を選択する。
４．いったん選択された紫外線を用いて、モノマーを硬化させる。
５．硬化されたポリマーのひずみを測定し、所望のひずみを有しているかどうか確認する。
６．所望のひずみを有しているポリマーを選択する。所望のひずみを有していない場合、再度１から繰り返す。
【００８７】
（２−２−１）（メタ）アクリレートの場合
上記式（Ｉ）の（メタ）アクリレートの場合、低ひずみ（ｔａｎδが０．１５以下）のポリマーを得るためには、照度は、１０ｍＷ／ｃｍ２以下が好ましい。さらに好ましくは、１ｍＷ／ｃｍ２以下、０．５ｍＷ／ｃｍ２以下が好ましい。照度の下限値は、重合が可能な照度である限り、いくらでもよいが、０．００１ｍＷ／ｃｍ２以上または０．０１ｍＷ／ｃｍ２以上が好ましい。
【００８８】
上記式（ＩＩ）の（メタ）アクリレートの場合、低ひずみ（ｔａｎδが０．４以下）のポリマーを得るためには、照度は、０．５６ｍＷ／ｃｍ２以下、０．５ｍＷ／ｃｍ２以下、０．４ｍＷ／ｃｍ２以下、０．３ｍＷ／ｃｍ２以下、０．２ｍＷ／ｃｍ２以下、０．１ｍＷ／ｃｍ２以下が好ましい。０．０３ｍＷ／ｃｍ２でも重合可能である。照度の下限値は、重合が可能な照度である限り、いくらでもよいが、０．００１ｍＷ／ｃｍ２以上または０．０１ｍＷ／ｃｍ２以上が好ましい。
【００８９】
（２−２−２）ウレタンアクリレートの場合
ウレタンアクリレートの場合、低ひずみ（ｔａｎδが０．２以下）のポリマーを得るためには、照度は、１４０ｍＷ／ｃｍ２以下、１３０ｍＷ／ｃｍ２以下、１２０ｍＷ／ｃｍ２以下、１１０ｍＷ／ｃｍ２以下、１００ｍＷ／ｃｍ２以下、９０ｍＷ／ｃｍ２以下、８０ｍＷ／ｃｍ２以下、７０ｍＷ／ｃｍ２以下、６０ｍＷ／ｃｍ２以下、５０ｍＷ／ｃｍ２以下、４０ｍＷ／ｃｍ２以下、３０ｍＷ／ｃｍ２以下、２０ｍＷ／ｃｍ２以下、１０ｍＷ／ｃｍ２以下が好ましい。０．５６ｍＷ／ｃｍ２でも重合可能である。照度の下限値は、重合が可能な照度である限り、いくらでもよいが、０．００１ｍＷ／ｃｍ２以上または０．０１ｍＷ／ｃｍ２以上が好ましい。
【００９０】
（２−２−３）他の物質の場合
他の物質の場合においても、ひずみと照度との間の関係を示す関係式を導き出すことにより、所望のひずみを有するポリマーを作製することができる。
【００９１】
（３）ポリマーおよびその作製方法
（３−１）（メタ）アクリル系樹脂
（メタ）アクリル系樹脂は、（メタ）アクリル系モノマーを重合開始剤の存在下、必要とされる照度の紫外線を照射することにより作製することができる。
【００９２】
１つの局面では、本発明の（メタ）アクリル系ポリマーは、式(Ｉ):
【００９３】
【化１７】
2018179463.tif 000012
【００９４】
（式中、
Ｒ1は水素原子またはメチル基であり、
Ｒ2は置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基、または置換されていてもよい炭素数２〜２０、２〜１９、２〜１８、２〜１７、２〜１６、２〜１５、２〜１４、２〜１３、２〜１２、２〜１１、２〜１０、２〜９、２〜８、２〜７、２〜６、２〜５、２〜４、２〜３、３〜２０、３〜１９、３〜１８、３〜１７、３〜１６、３〜１５、３〜１４、３〜１３、３〜１２、３〜１１、３〜１０、３〜９、３〜８、３〜７、３〜６、３〜５、３〜４、４〜２０、４〜１９、４〜１８、４〜１７、４〜１６、４〜１５、４〜１４、４〜１３、４〜１２、４〜１１、４〜１０、４〜９、４〜８、４〜７、４〜６、４〜５、５〜２０、５〜１９、５〜１８、５〜１７、５〜１６、５〜１５、５〜１４、５〜１３、５〜１２、５〜１１、５〜１０、５〜９、５〜８、５〜７、５〜６、６〜２０、６〜１９、６〜１８、６〜１７、６〜１６、６〜１５、６〜１４、６〜１３、６〜１２、６〜１１、６〜１０、６〜９、６〜８、６〜７、７〜２０、７〜１９、７〜１８、７〜１７、７〜１６、７〜１５、７〜１４、７〜１３、７〜１２、７〜１１、７〜１０、７〜９、７〜８、８〜２０、８〜１９、８〜１８、８〜１７、８〜１６、８〜１５、８〜１４、８〜１３、８〜１２、８〜１１、８〜１０、８〜９、９〜２０、９〜１９、９〜１８、９〜１７、９〜１６、９〜１５、９〜１４、９〜１３、９〜１２、９〜１１、９〜１０、１０〜２０、１０〜１９、１０〜１８、１０〜１７、１０〜１６、１０〜１５、１０〜１４、１０〜１３、１０〜１２、１０〜１１、１１〜２０、１１〜１９、１１〜１８、１１〜１７、１１〜１６、１１〜１５、１１〜１４、１１〜１３、１１〜１２、１２〜２０、１２〜１９、１２〜１８、１２〜１７、１２〜１６、１２〜１５、１２〜１４、１２〜１３、１３〜２０、１３〜１９、１３〜１８、１３〜１７、１３〜１６、１３〜１５、１３〜１４、１４〜２０、１４〜１９、１４〜１８、１４〜１７、１４〜１６、１４〜１５、１５〜２０、１５〜１９、１５〜１８、１５〜１７、１５〜１６、１６〜２０、１６〜１９、１６〜１８、１６〜１７、１７〜２０、１７〜１９、１７〜１８、１８〜２０、１８〜１９、１９〜２０、１、２、３、４、５、６、７、８、９、１０、１１、１２、１３，１４、１５、１６、１７、１８、１９または２０のポリエーテル基である）
で表わされる(メタ)アクリル系モノマーを含有するモノマー成分を、紫外線を照射することにより重合させてなることを特徴の１つとする。
【００９５】
式（Ｉ）において、Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０、１〜９、１〜８、１〜７、１〜６、１〜５、１〜４、１〜３、１〜２または１、２、３、４、５、６、７、８、９、１０のアルキル基、または−［−（ＣＨ２）ｎ−Ｏ−］ｍ−Ｒ８を示し、ｎは１〜２０、１〜１９、１〜１８、１〜１７、１〜１６、１〜１５、１〜１４、１〜１３、１〜１２、１〜１１、１〜１０、１〜９、１〜８、１〜７、１〜６、１〜５、１〜４、１〜３、１〜２の整数または１、２、３、４、５、６、７、８、９、１０、１１、１２、１３、１４、１５、１６、１７、１８、１９または２０であり、好ましくは、１〜１０、より好ましくは、１〜４であり、ｍは１〜２０、１〜１９、１〜１８、１〜１７、１〜１６、１〜１５、１〜１４、１〜１３、１〜１２、１〜１１、１〜１０、１〜９、１〜８、１〜７、１〜６、１〜５、１〜４、１〜３、１〜２の整数または１、２、３、４、５、６、７、８、９、１０、１１、１２、１３、１４、１５、１６、１７、１８、１９または２０であり、好ましくは、１〜１０、より好ましくは、１〜４であり、Ｒ８は炭素数１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４〜６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のアルキル基、グリシジル基、炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基（該アルキル基は炭素数６〜１２のアリール基で置換されていてもよい）および／または炭素数６〜１２のアリール基で置換されていてもよい炭素数６〜１２のアリール基、アルキルの炭素数が１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４��６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のモノアルキルアミノカルボニル基、アルキルの炭素数が１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４〜６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のジアルキルアミノカルボニル基、あるいは炭素数２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、２、３、４、５、６、７、８、９または１０の２価カルボン酸の残基を示す。
【００９６】
式（Ｉ）において、Ｒ２は、炭素数１〜１０のアルコキシ置換基を有する炭素数１〜１０のアルキル基、または炭素数１〜１０のアルコキシ置換基を有する炭素数２〜１６のポリエーテル基であり得る。
【００９７】
式（Ｉ）においてＲ２は、炭素数１〜１０のアルコキシアルキル基であり得る。
【００９８】
式（Ｉ）においてＲ２は、−［−（ＣＨ２）ｎ−Ｏ−］ｍ−Ｒ８であり、Ｒ８が炭素数１〜１２のアルキル基であり得る。
【００９９】
式（Ｉ）において、Ｒ１は、水素原子であり得る。式（Ｉ）において、Ｒ１は、メチル基であり得る。
【０１００】
式（Ｉ）において、Ｒ２は、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基であり得る。
【０１０１】
式（Ｉ）において、Ｒ２は、炭素数１〜１０のアルキル基であり得る。式（Ｉ）において、Ｒ２は、水素原子、シリコーン基、水酸基で置換された炭素数１〜１０のアルキル基であり得る。式（Ｉ）において、Ｒ２は、水酸基およびアリルオキシ基で置換された炭素数１〜１０のアルキル基であり得る。式（Ｉ）において、Ｒ２は、ハロゲン原子（Ｆ、Ｃｌ、Ｂｒ、Ｉ）で置換された炭素数１〜１０のアルキル基であり得る。式（Ｉ）において、Ｒ２は、炭素数６〜１２のアリールチオ基で置換された炭素数１〜１０のアルキル基であり得る。式（Ｉ）において、Ｒ２は、炭素数６〜１２のアリールで置換された炭素数１〜１０のアルキル基であり得る。
【０１０２】
式（Ｉ）において、Ｒ２は、−［−（ＣＨ２）ｎ−Ｏ−］ｍ−Ｒ８であり得る。ここで、ｎは１、２、３または４であり得る。ここで、ｍは１、２、３または４であり得る。
【０１０３】
式（Ｉ）において、Ｒ８は、炭素数１〜１２のアルキル基であり得る。式（Ｉ）において、Ｒ８は、グリシジル基であり得る。式（Ｉ）において、Ｒ８は、炭素数１〜１０のアルキル基（該アルキル基は炭素数６〜１２のアリール基で置換されていてもよい）および／または炭素数６〜１２のアリール基で置換されていてもよい炭素数６〜１２のアリール基であり得る。式（Ｉ）において、Ｒ８は、炭素数６〜１２のアリール基であり得る。式（Ｉ）において、Ｒ８は、炭素数１〜１０のアルキル基で置換された炭素数６〜１２のアリール基であり得る。式（Ｉ）において、Ｒ８は、炭素数１〜１０のアルキル基（該アルキル基は炭素数６〜１２のアリール基で置換される）で置換された炭素数６〜１２のアリール基であり得る。式（Ｉ）において、Ｒ８は、炭素数６〜１２のアリール基で置換された炭素数６〜１２のアリール基であり得る。式（Ｉ）において、Ｒ８は、アルキルの炭素数が１〜１２のモノアルキルアミノカルボニル基であり得る。式（Ｉ）において、Ｒ８は、アルキルの炭素数が１〜１２のジアルキルアミノカルボニル基であり得る。式（Ｉ）において、Ｒ８は、炭素数２〜１０の２価カルボン酸の残基であり得る。
【０１０４】
式（Ｉ）において、Ｒ2は水酸基またはハロゲン原子を有していてもよい炭素数１〜１０のアルキル基または水酸基を有していてもよい炭素数２〜１２のアルコキシアルキル基であり得る。
【０１０５】
上記式（Ｉ）の(メタ)アクリル系モノマーがアルキルアクリレートであるとき、紫外線の照度は、１０ｍＷ／ｃｍ２以下、９ｍＷ／ｃｍ２以下、８ｍＷ／ｃｍ２以下、７ｍＷ／ｃｍ２以下、６ｍＷ／ｃｍ２以下、５ｍＷ／ｃｍ２以下、４ｍＷ／ｃｍ２以下、３ｍＷ／ｃｍ２以下、２ｍＷ／ｃｍ２以下、１ｍＷ／ｃｍ２以下、０．９ｍＷ／ｃｍ２以下、０．８ｍＷ／ｃｍ２以下、０．７ｍＷ／ｃｍ２以下、０．６ｍＷ／ｃｍ２以下、０．５ｍＷ／ｃｍ２以下、０．４ｍＷ／ｃｍ２以下、０．３ｍＷ／ｃｍ２以下、０．２ｍＷ／ｃｍ２以下、０．１ｍＷ／ｃｍ２以下であり得る。
【０１０６】
本発明の上記式（Ｉ）の（メタ）アクリル系ポリマーの損失正接（ｔａｎδ）は、０．１５以下、０．１４以下、０．１３以下、０．１２以下、０．１１以下、０．１以下、０．０９以下、０．０８以下、０．０７以下、０．０６以下、０．０５以下、０．０４以下、０．０３以下、０．０２以下、０．０１以下であり得る。
【０１０７】
本発明の上記式（Ｉ）の（メタ）アクリル系ポリマーの重量平均分子量は、２００万以上、２１０万以上、２２０万以上、２３０万以上、２４０万以上、２５０万以上、２６０万以上、２７０万以上、２８０万以上、２９０万以上、３００万以上であり得る。重量平均分子量は、ＧＰＣにより測定する。
【０１０８】
本発明の上記式（Ｉ）の（メタ）アクリル系ポリマーのヤング率は、０．５ＭＰａ以下、０．４ＭＰａ以下、０．３ＭＰａ以下、０．２ＭＰａ以下、０．１ＭＰａ以下であり得る。
【０１０９】
ひずみの大きさを測定して、紫外線の照度との関係を決定することができる。
【０１１０】
別の局面では、本発明の（メタ）アクリル系ポリマーは、式(Ｉ):
【０１１１】
【化１８】
2018179463.tif 000013
【０１１２】
（式中、Ｒ1は水素原子またはメチル基、Ｒ2は水酸基またはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させてなり、重量平均分子量１００万以上を有することを特徴とする。
【０１１３】
式(I)で表わされる(メタ)アクリル系モノマーにおいて、Ｒ1は、水素原子またはメチル基である。Ｒ1のなかでは、低印加電圧で変位量が大きい（メタ）アクリル系ポリマーを得る観点から、水素原子が好ましい。
【０１１４】
式(I)で表わされる(メタ)アクリル系モノマーにおいて、Ｒ2は、水素原子、シリコーン基、水酸基またはハロゲン原子を有していてもよい炭素数１〜１０のアルキル基または水酸基を有していてもよい炭素数２〜１２のアルコキシアルキル基である。ここで、アルキル基の好ましい炭素数の上限としては、例えば、１０、９、８、７、６、５、４、３、２などであり得、下限としては、１、２、３、４、５などであり得、これらの任意の組み合わせの範囲が採用され得る。ここで、アルコキシアルキル基の好ましい炭素数の上限としては、例えば、１２、１１、１０、９、８、７、６、５、４、３、２などであり得、下限としては、２、３、４、５、６などであり得、これらの任意の組み合わせの範囲が採用され得る。
【０１１５】
ハロゲン原子としては、例えば、フッ素原子、塩素原子、臭素原子、ヨウ素原子などが挙げられる。これらのハロゲン原子のなかでは、低印加電圧で変位量が大きい（メタ）アクリル系ポリマーを得る観点から、フッ素原子が好ましい。アルキル基に含まれるハロゲン原子の数は、当該アルキル基の炭素数などによって異なるので一概には決定することができないことから、本発明の目的が阻害されない範囲内で適宜調整することが好ましい。
【０１１６】
Ｒ2のなかでは、低印加電圧で変位量が大きい（メタ）アクリル系ポリマーを得る観点から、水酸基またはハロゲン原子を有していてもよい炭素数１〜４のアルキル基および水酸基を有していてもよい炭素数１〜４のアルコキシアルキル基が好ましく、水酸基またはハロゲン原子を有していてもよい炭素数１または２のアルキル基および水酸基を有していてもよい炭素数１または２のアルコキシアルキル基がより好ましく、エチル基およびメトキシ基がさらに好ましい。
【０１１７】
式(I)で表わされる(メタ)アクリル系モノマーのなかでは、低印加電圧で変位量が大きい（メタ）アクリル系ポリマーを得る観点から、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、ｎ−ペンチル（メタ）アクリレート、イソアミル（メタ）アクリレート、ｎ−ヘキシル（メタ）アクリレート、メチルペンチル（メタ）アクリレート、ｎ−オクチル（メタ）アクリレート、ノナノール（メタ）アクリレート、シクロヘキシル(メタ)アクリレートなどの式(I)において、Ｒ1が水素原子またはメチル基であり、Ｒ2が炭素数１〜１０のアルキル基である(メタ)アクリル系モノマー、ヒドロキシプロピル（メタ）アクリレート、ヒドロキシブチル（メタ）アクリレートなどの式(I)において、Ｒ1が水素原子またはメチル基であり、Ｒ2が水酸基を有する炭素数１〜１０のアルキル基である(メタ)アクリル系モノマー、２，２，２−トリフルオロエチルアクリレートなどの式(I)において、Ｒ1が水素原子またはメチル基であり、Ｒ2がハロゲン原子を有する炭素数１〜１０のアルキル基である(メタ)アクリル系モノマー、メトキシエチル（メタ）アクリレート、エトキシエチル（メタ）アクリレート、メトキシブチル（メタ）アクリレート、フェノキシエチルアクリレートなどの式(I)において、Ｒ1が水素原子またはメチル基であり、Ｒ2が炭素数２〜１２のアルコキシアルキル基である(メタ)アクリル系モノマー、およびジエチレングリコールモノ（メタ）アクリレートなどの式(I)において、Ｒ1が水素原子またはメチル基であり、Ｒ2が水酸基を有する炭素数２〜１２のアルコキシアルキル基である(メタ)アクリル系モノマーが好ましく、エチル（メタ）アクリレートおよびメトキシエチル（メタ）アクリレートがより好ましく、エチルアクリレートおよびメトキシエチルアクリレートがさらに好ましい。これらの(メタ)アクリル系モノマーは、それぞれ単独で用いてもよく、２種類以上を併用してもよい。
【０１１８】
本発明の式（Ｉ）の（メタ）アクリル系ポリマーは、重量平均分子量１００万以上を有することを特徴とし得る。本発明の式（Ｉ）の（メタ）アクリル系ポリマーは、重量平均分子量１００万以上を有する場合、伸長性に優れ、低電圧を印加したときに大きい変位量を示すという優れた効果を奏し得る。
【０１１９】
（メタ）アクリル系ポリマーの重量平均分子量は、伸長性に優れ、低印加電圧で変位量が大きい（メタ）アクリル系ポリマーを得る観点から、１００万以上、好ましくは１５０万以上、より好ましくは２００万以上であり得る。また、成形性および加工性の観点から、１２００万以下、好ましくは１０００万以下、より好ましくは８００万以下、さらに好ましくは６００万以下、さらに一層好ましくは４００万以下であり得る。
【０１２０】
また、前記モノマー成分に架橋性モノマーが含まれている場合には、得られる（メタ）アクリル系ポリマーは、有機溶媒によって膨潤するが、当該有機溶媒に溶解しない。この場合、前記モノマー成分として架橋性モノマーを含有しないモノマー成分を用い、当該モノマー成分を重合させることによって得られた（メタ）アクリル系ポリマーを用いて前記と同様にして求めた重量平均分子量を前記（メタ）アクリル系ポリマーの重量平均分子量とする。
【０１２１】
別の局面として、本発明の（メタ）アクリル系ポリマーは、式(ＩＩ):
式（ＩＩ）：
【化１９】
2018179463.tif 000014
（式中、
Ｒ1は水素原子またはメチル基であり、
Ｒ３およびＲ４はそれぞれ独立して水素原子または置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基であるか、またはＲ３およびＲ４は、Ｒ３およびＲ４が結合する炭素原子とともに置換されていてもよい炭素数３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、３、４、５、６、７、８、９または１０の炭素環を形成し、
ＲＸは、水素または置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基であり、
Ｘは、炭素原子、酸素原子、または存在しないであり、
ｎ１は１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０の整数を示し、
ｍ１は０〜１の整数を示し、
ｍ２は０〜１の整数を示す）
で表わされる環状エーテル基含有（メタ）アクリル系モノマーを含有するモノマー成分を、紫外線を照射することにより重合させてなることを特徴の１つとする。
【０１２２】
式（ＩＩ）において、Ｒ３およびＲ４はそれぞれ独立して水素原子または炭素数１〜１０のアルコキシで置換されていてもよい炭素数１〜４のアルキル基であるか、またはＲ３およびＲ４は、Ｒ３およびＲ４が結合する炭素原子とともに炭素数１〜１０のアルコキシで置換されていてもよい炭素数３〜１０の炭素環を形成し得る。
【０１２３】
式（ＩＩ）において、ＲＸは、水素または炭素数１〜１０のアルコキシで置換されていてもよい炭素数１〜１０のアルキル基であり得る。
【０１２４】
式（ＩＩ）において、Ｒ３、Ｒ４およびＲＸは、炭素数１〜１０のアルコキシで置換された基を含み得る。
【０１２５】
式（ＩＩ）において、Ｒ1が水素原子であり得る。式（ＩＩ）において、Ｒ1がメチル基であり得る。
【０１２６】
式（ＩＩ）において、Ｒ３およびＲ４がともに水素原子であり得る。式（ＩＩ）において、Ｒ３およびＲ４がそれぞれ独立して炭素数１〜４のアルキル基であり得る。式（ＩＩ）において、Ｒ３およびＲ４は、Ｒ３およびＲ４が結合する炭素原子とともに炭素数３〜１０の炭素環を形成し得る。
【０１２７】
式（ＩＩ）において、ＲＸが、水素であり得る。式（ＩＩ）において、ＲＸが、炭素数１〜１０のアルキル基であり得る。
【０１２８】
式（ＩＩ）において、ｍ１が１であり、ｍ２が０であり、Ｘが炭素原子であり得る。式（ＩＩ）において、ｍ１が０であり、ｍ２が１であり、Ｘが炭素原子であり得る。式（ＩＩ）において、ｍ１が１であり、ｍ２が０であり、Ｘが酸素原子であり得る。式（ＩＩ）において、ｍ１が１であり、ｍ２が１であり、Ｘが酸素原子であり得る。
【０１２９】
別の局面として、本発明の（メタ）アクリル系ポリマーは、式(ＩＩＡ):
【０１３０】
【化２０】
2018179463.tif 000015
（式中、
Ｒ1は水素原子またはメチル基であり、Ｒ３およびＲ４はそれぞれ独立して水素原子または炭素数１〜４のアルキル基であり、ｎ１は１〜４の整数を示す）
で表わされる環状エーテル基含有（メタ）アクリル系モノマーを含有するモノマー成分を、紫外線を照射することにより重合させてなることを特徴の１つとする。
【０１３１】
本発明の式（ＩＩ）の（メタ）アクリル系ポリマーの損失正接（ｔａｎδ）は、０．４以下、０．３以下、０．２以下、０．１以下であり得る。
【０１３２】
本発明の式（ＩＩ）の（メタ）アクリル系ポリマーのヤング率は、０．０５Ｍｐａ以下が好ましく、０．０４Ｍｐａ以下、０．０３Ｍｐａ以下、０．０２Ｍｐａ以下、０．０１Ｍｐａ以下がさらに好ましい。
【０１３３】
本発明の式（ＩＩ）の（メタ）アクリル系ポリマーの好ましい照度は、０．５６ｍＷ／ｃｍ２以下が好ましく、０．５ｍＷ／ｃｍ２以下、０．４ｍＷ／ｃｍ２以下、０．３ｍＷ／ｃｍ２以下、０．２ｍＷ／ｃｍ２以下、０．１ｍＷ／ｃｍ２以下がさらに好ましい。
【０１３４】
式(ＩＩ)で表わされる環状エーテル基含有（メタ）アクリル系モノマーにおいて、Ｒ1は水素原子またはメチル基である。Ｒ1のなかでは、低印加電圧で変位量が大きい（メタ）アクリル系ポリマーを得る観点から、水素原子が好ましい。Ｒ2およびＲ3は、それぞれ独立して水素原子または炭素数１〜４のアルキル基である。Ｒ2およびＲ3のなかでは、低印加電圧で変位量が大きい（メタ）アクリル系ポリマーを得る観点から、好ましくは炭素数１〜４のアルキル基であり、より好ましくは炭素数１または２のアルキル基である。ｎは、メチレン基の付加モル数を示す１〜４の整数である。ｎは、低印加電圧で変位量が大きい（メタ）アクリル系ポリマーを得る観点から、好ましくは１または２、より好ましくは１である。
【０１３５】
式(ＩＩ)で表わされる環状エーテル基含有（メタ）アクリル系モノマーとしては、例えば、（２，２−ジメチル−１，３−ジオキソラン−４−イル）メチル（メタ）アクリレート、（２−メチル−２−エチル−１，３−ジオキソラン−４−イル）メチル（メタ）アクリレート、（２，２−ジエチル−１，３−ジオキソラン−４−イル）メチル（メタ）アクリレートなどが挙げられるが、本発明は、かかる例示のみに限定されるものではない。これらの環状エーテル基含有（メタ）アクリル系モノマーは、それぞれ単独で用いてもよく、２種類以上を併用してもよい。これらの環状エーテル基含有（メタ）アクリル系モノマーのなかでは、低印加電圧で変位量が大きい（メタ）アクリル系ポリマーを得る観点から、（２−メチル−２−エチル−１，３−ジオキソラン−４−イル）メチル（メタ）アクリレートが好ましく、（２−メチル−２−エチル−１，３−ジオキソラン−４−イル）メチルアクリレートがより好ましい。
【０１３６】
式(ＩＩ)で表わされる環状エーテル基含有（メタ）アクリル系モノマーは、商業的に容易に入手することができるものであり、その例としては、大阪有機化学工業（株）製、商品名：ＭＥＤＯＬ−１０〔（２−メチル−２−エチル−１，３−ジオキソラン−４−イル）メチルアクリレート〕などが挙げられるが、本発明は、かかる例示のみに限定されるものではない。
【０１３７】
モノマー成分は、式(Ｉ)または式（ＩＩ）で表わされる（メタ）アクリル系モノマーのみで構成させることができるが、必要により、式(Ｉ)または式（ＩＩ）で表わされる（メタ）アクリル系モノマーと共重合可能なモノマーを含有させることができる。
【０１３８】
式(Ｉ)または式（ＩＩ）で表わされる（メタ）アクリル系モノマーと共重合可能なモノマーとしては、例えば、カルボキシル基含有モノマー、式(Ｉ)または式（ＩＩ）で表わされる（メタ）アクリル系モノマー以外のカルボン酸アルキルエステル系モノマー、アミド基含有モノマー、アリール基含有モノマー、スチレン系モノマー、窒素原子含有モノマー、脂肪酸ビニルエステル系モノマー、ベタインモノマーなどが挙げられるが、本発明は、かかる例示のみに限定されるものではない。これらのモノマーは、それぞれ単独で用いてもよく、２種類以上を併用してもよい。
【０１３９】
カルボキシル基含有モノマーとしては、例えば、（メタ）アクリル酸、マレイン酸、フマル酸、シトラコン酸、メサコン酸、イタコン酸、クロトン酸などが挙げられるが、本発明は、かかる例示のみに限定されるものではない。これらのモノマーは、それぞれ単独で用いてもよく、２種類以上を併用してもよい。
【０１４０】
式(Ｉ)または式（ＩＩ）で表わされる（メタ）アクリル系モノマー以外のカルボン酸アルキルエステル系モノマーとしては、例えば、ドデシル（メタ）アクリレート、ステアリル（メタ）アクリレートなどのアルキル基の炭素数が１１〜２０のアルキルアクリレート、イタコン酸メチル、イタコン酸エチルなどのアルキル基の炭素数が１〜４のイタコン酸アルキルエステルなどが挙げられるが、本発明は、かかる例示のみに限定されるものではない。これらのモノマーは、それぞれ単独で用いてもよく、２種類以上を併用してもよい。ここで、アルキル基の好ましい炭素数の上限としては、例えば、２０、１９、１８、１７、１６、１５、１４、１３、１２、１１、１０、９、８、７、６、５、４、３、２などであり得、下限としては、１、２、３、４、５、６、７、８、９、１０、１１、１２などであり得、これらの任意の組み合わせの範囲が採用され得る。
【０１４１】
アミド基含有モノマーとしては、例えば、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｔｅｒｔ−ブチル（メタ）アクリルアミド、Ｎ−オクチル（メタ）アクリルアミド、Ｎ，Ｎ−ジメチル（メタ）アクリルアミド、Ｎ，Ｎ−ジエチル（メタ）アクリルアミドなどのアルキル基の炭素数が１〜８であるアルキル（メタ）アクリルアミドなどが挙げられるが、本発明は、かかる例示のみに限定されるものではない。これらのモノマーは、それぞれ単独で用いてもよく、２種類以上を併用してもよい。
【０１４２】
アリール基含有モノマーとしては、例えば、ベンジル(メタ)アクリートなどのアリール基の炭素数が６〜１２であるアリール（メタ）アクリレートなどが挙げられるが、本発明は、かかる例示のみに限定されるものではない。これらのモノマーは、それぞれ単独で用いてもよく、２種類以上を併用してもよい。
【０１４３】
スチレン系モノマーとしては、例えば、スチレン、α−メチルスチレンなどが挙げられるが、本発明は、かかる例示のみに限定されるものではない。これらのモノマーは、それぞれ単独で用いてもよく、２種類以上を併用してもよい。
【０１４４】
窒素原子含有モノマーとしては、例えば、Ｎ−ビニルピロリドン、Ｎ−ビニルカプロラクタムなどが挙げられるが、本発明は、かかる例示のみに限定されるものではない。これらのモノマーは、それぞれ単独で用いてもよく、２種類以上を併用してもよい。
【０１４５】
脂肪酸ビニルエステル系モノマーとしては、例えば、酢酸ビニル、プロピオン酸ビニルなどが挙げられるが、本発明は、かかる例示のみに限定されるものではない。これらのモノマーは、それぞれ単独で用いてもよく、２種類以上を併用してもよい。
【０１４６】
ベタインモノマーとしては、例えば、Ｎ−アクリロイルオキシメチル−Ｎ，Ｎ−ジメチルアンモニウムメチル−α−スルホベタイン、Ｎ−メタクリロイルオキシメチル−Ｎ，Ｎ−ジメチルアンモニウムメチル−α−スルホベタイン、Ｎ−アクリロイルオキシメチル−Ｎ，Ｎ−ジメチルアンモニウムエチル−α−スルホベタイン、Ｎ−メタクリロイルオキシメチル−Ｎ，Ｎ−ジメチルアンモニウムエチル−α−スルホベタイン、Ｎ−アクリロイルオキシメチル−Ｎ，Ｎ−ジメチルアンモニウムプロピル−α−スルホベタイン、Ｎ−メタクリロイルオキシメチル−Ｎ，Ｎ−ジメチルアンモニウムプロピル−α−スルホベタイン、Ｎ−アクリロイルオキシメチル−Ｎ，Ｎ−ジメチルアンモニウムブチル−α−スルホベタイン、Ｎ−メタクリロイルオキシメチル−Ｎ，Ｎ−ジメチルアンモニウムブチル−α−スルホベタイン、Ｎ−アクリロイルオキシエチル−Ｎ，Ｎ−ジメチルアンモニウムメチル−α−スルホベタイン、Ｎ−メタクリロイルオキシエチル−Ｎ，Ｎ−ジメチルアンモニウムメチル−α−スルホベタイン、Ｎ−アクリロイルオキシエチル−Ｎ，Ｎ−ジメチルアンモニウムエチル−α−スルホベタイン、Ｎ−メタクリロイルオキシエチル−Ｎ，Ｎ−ジメチルアンモニウムエチル−α−スルホベタイン、Ｎ−アクリロイルオキシエチル−Ｎ，Ｎ−ジメチルアンモニウムプロピル−α−スルホベタイン、Ｎ−メタクリロイルオキシエチル−Ｎ，Ｎ−ジメチルアンモニウムプロピル−α−スルホベタイン、Ｎ−アクリロイルオキシエチル−Ｎ，Ｎ−ジメチルアンモニウムブチル−α−スルホベタイン、Ｎ−メタクリロイルオキシエチル−Ｎ，Ｎ−ジメチルアンモニウムブチル−α−スルホベタイン、Ｎ−アクリロイルオキシプロピル−Ｎ，Ｎ−ジメチルアンモニウムメチル−α−スルホベタイン、Ｎ−メタクリロイルオキシプロピル−Ｎ，Ｎ−ジメチルアンモニウムメチル−α−スルホベタイン、Ｎ−アクリロイルオキシプロピル−Ｎ，Ｎ−ジメチルアンモニウムエチル−α−スルホベタイン、Ｎ−メタクリロイルオキシプロピル−Ｎ，Ｎ−ジメチルアンモニウムエチル−α−スルホベタイン、Ｎ−アクリロイルオキプロピル−Ｎ，Ｎ−ジメチルアンモニウムプロピル−α−スルホベタイン、Ｎ−メタクリロイルオキシプロピル−Ｎ，Ｎ−ジメチルアンモニウムプロピル−α−スルホベタイン、Ｎ−アクリロイルオキシプロピル−Ｎ，Ｎ−ジメチルアンモニウムブチル−α−スルホベタイン、Ｎ−メタクリロイルオキシプロピル−Ｎ，Ｎ−ジメチルアンモニウムブチル−α−スルホベタイン、Ｎ−アクリロイルオキシブチル−Ｎ，Ｎ−ジメチルアンモニウムメチル−α−スルホベタイン、Ｎ−メタクリロイルオキシブチル−Ｎ，Ｎ−ジメチルアンモニウムメチル−α−スルホベタイン、Ｎ−アクリロイルオキシブチル−Ｎ，Ｎ−ジメチルアンモニウムエチル−α−スルホベタイン、Ｎ−メタクリロイルオキシブチル−Ｎ，Ｎ−ジメチルアンモニウムエチル−α−スルホベタイン、Ｎ−アクリロイルオキシブチル−Ｎ，Ｎ−ジメチルアンモニウムプロピル−α−スルホベタイン、Ｎ−メタクリロイルオキシブチル−Ｎ，Ｎ−ジメチルアンモニウムプロピル−α−スルホベタイン、Ｎ−アクリロイルオキシブチル−Ｎ，Ｎ−ジメチルアンモニウムブチル−α−スルホ���タイン、Ｎ−メタクリロイルオキシブチル−Ｎ，Ｎ−ジメチルアンモニウムブチル−α−スルホベタインなどのＮ−(メタ)アクリロイルオキシアルキル−Ｎ，Ｎ−ジメチルアンモニウムアルキル−α−スルホベタインなどのスルホベタインモノマーなどが挙げられるが、本発明は、かかる例示のみに限定されるものではない。これらのスルホベタインモノマーは、それぞれ単独で用いてもよく、２種類以上を併用してもよい。
【０１４７】
低印加電圧で変位量が大きい（メタ）アクリル系ポリマーを得る観点から、モノマー成分における式(Ｉ)または式（ＩＩ）で表わされる（メタ）アクリル系モノマーの含有率は、好ましくは９０質量％以上、より好ましくは９３質量％以上、さらに好ましくは９５質量％以上であり、モノマー成分における式(Ｉ)または式（ＩＩ）で表わされる（メタ）アクリル系モノマーと共重合可能なモノマーの含有率は、好ましくは１０質量％以下、より好ましくは７質量％以下、さらに好ましくは５質量％以下である。また、式(Ｉ)または式（ＩＩ）で表わされる（メタ）アクリル系モノマーを用いることによる効果を十分に発現させる観点から、モノマー成分における式(I)で表わされる（メタ）アクリル系モノマーの含有率は、好ましくは９９質量％以下、より好ましくは９８質量％以下、さらに好ましくは９７質量％以下であり、モノマー成分における式(I)で表わされる（メタ）アクリル系モノマーと共重合可能なモノマーの含有率は、好ましくは１質量％以上、より好ましくは２質量％以上、さらに好ましくは３質量％以上である。
【０１４８】
なお、モノマー成分には、本発明の目的を阻害しない範囲内で架橋性モノマーが適量で含まれていてもよい。
【０１４９】
架橋性モノマーとしては、例えば、メチレンビスアクリルアミド、メチレンビスメタクリルアミドなどのアルキレン基の炭素数が１〜４のアルキレンビス(メタ)アクリルアミドなどの(メタ)アクリロイル基を２個以上、好ましくは２個有する（メタ）アクリルアミド化合物；エチレンジ（メタ）アクリレート、エチレングリコールジ（メタ）アクリレート、ジエチレングリコールジ（メタ）アクリレート、プロピレングリコールジ（メタ）アクリレート、トリエチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、２−ｎ−ブチル−２−エチル−１，３−プロパンジオールジ（メタ）アクリレート、トリエチレングリコールジ（メタ）アクリレート、トリプロピレングリコールジ（メタ）アクリレート、テトラエチレングリコールジ（メタ）アクリレート、トリメチロールプロパントリ（メタ）アクリレート、ペンタエリスリトールトリ（メタ）アクリレートなどの（メタ）アクリロイル基を２個以上、好ましくは２個または３個有する（メタ）アクリレート化合物；ジアリルアミン、トリアリルアミンなどの炭素−炭素二重結合を２個以上、好ましくは２個または３個有するアミン化合物；ジビニルベンゼン、ジアリルベンゼンなどの炭素−炭素二重結合を２個以上、好ましくは２個または３個有する芳香族化合物などの多官能モノマーが挙げられるが、本発明は、かかる例示のみに限定されるものではない。これらの架橋性モノマーは、それぞれ単独で用いてもよく、２種類以上を併用してもよい。
【０１５０】
（３−２）ウレタン（メタ）アクリレート樹脂の作製方法
さらに別の局面において、本発明は、ウレタン（メタ）アクリレート樹脂を提供する。ウレタン（メタ）アクリレート樹脂は、ウレタンアクリレートモノマーを重合開始剤の存在下、必要とされる照度の紫外線を照射することにより作製することができる。
【０１５１】
ウレタン（メタ）アクリレートモノマーは、水酸基含有アクリル系モノマーとジイソシアネートとを反応させることによって作製することできる。このとき、他の成分、例えば、他のアクリル系モノマー、ポリオール（例えば、ポリエーテルポリオール、ポリエステルポリオール、ポリカーボネートポリオールなど）などを含んでいてもよい。
【０１５２】
１つの実施形態において、本発明のウレタン（メタ）アクリレート樹脂は、置換されていてもよいポリオールと、式（ＩＩＩ）
【化２１】
2018179463.tif 000016
（式中、Ｒ６は置換されていてもよい２価の脂肪族基、置換されていてもよい２価の芳香族基または置換されていてもよい２価の脂環族基を示す）
を有するジイソシアネートモノマーとを反応させ、次いで、式（ＩＶ）
【化２２】
2018179463.tif 000017
（式中、Ｒ1は水素原子またはメチル基であり、Ｒ７は、置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキレン基である）
を有する水酸基を有する（メタ）アクリレート系モノマーを反応させることにより得られるウレタン（メタ）アクリルモノマーを含有するモノマー成分を、紫外線を照射することにより重合させることにより作製することができる。
【０１５３】
式（ＩＩＩ）において、Ｒ６は炭素数３〜１２の２価の脂肪族基であり得る。式（ＩＩＩ）において、Ｒ６は炭素数６〜１８の２価の芳香族基であり得る。式（ＩＩＩ）において、Ｒ６は炭素数３〜１２の２価の脂環族基であり得る。
【０１５４】
式（ＩＩＩ）において、Ｒ1は水素原子であり得る。式（ＩＩＩ）において、Ｒ1はメチル基であり得る。
【０１５５】
前記ポリオールは、ポリエーテルポリオール、ポリエステルポリオール、およびポリカーボネートポリオールからなる群から選択されてもよい。
【０１５６】
別の実施形態において、ウレタン（メタ）アクリルモノマーは、式（Ｖ）：
【化２３】
2018179463.tif 000018
（式中、Ｒ1は水素原子またはメチル基であり、Ｒ５は置換されていてもよいポリオールから２個の水酸基を除いた残基であり、Ｒ６は置換されていてもよい２価の脂肪族基、置換されていてもよい２価の芳香族基または置換されていてもよい２価の脂環族基を示し、Ｒ７は、置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキレン基であり、ｐ１、ｐ２、およびｐ３は、それぞれ独立して１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０の整数である）
で表わされ得る。分子量は、１〜５万程度であり得る。
【０１５７】
上記式（Ｖ）は、ｐ１＝ｐ２＝ｐ３＝１であり、式（Ｖ’）：
【化２３Ａ】
2018179463.tif 000019
であり得る。
【０１５８】
式（Ｖ）において、Ｒ６は炭素数３〜１２の２価の脂肪族基であり得る。式（Ｖ）において、Ｒ６は炭素数６〜１８の２価の芳香族基であり得る。式（Ｖ）において、Ｒ６は炭素数３〜１２の２価の脂環族基であり得る。
【０１５９】
Ｒ５は、ポリエーテルポリオール、ポリエステルポリオール、およびポリカーボネートポリオールからなる群から選択されるポリオールから２個の水酸基を除いた残基であり得る。
【０１６０】
前記ウレタン（メタ）アクリルモノマー成分は、必要により、紫外線により重合可能な他のモノマーを含んでもよい。他のモノマーは、ウレタン（メタ）アクリルモノマーと共重合可能であっても共重合しなくてもよい。
【０１６１】
前記ウレタン（メタ）アクリルモノマーと混合され得るモノマーとしては、例えば、カルボキシル基含有モノマー、カルボン酸アルキルエステル系モノマー（例えば、式(Ｉ)または式（ＩＩ）で表わされる（メタ）アクリル系モノマー）、アミド基含有モノマー、アリール基含有モノマー、スチレン系モノマー、窒素原子含有モノマー、脂肪酸ビニルエステル系モノマー、ベタインモノマーなどが挙げられるが、本発明は、かかる例示のみに限定されるものではない。これらのモノマーは、それぞれ単独で用いてもよく、２種類以上を併用してもよい。これらのモノマーは、上記式（Ｉ）または式（ＩＩ）と共重合可能なモノマーとして挙げられるモノマーと同じであってもよい。
【０１６２】
前記ウレタン（メタ）アクリルモノマー成分は、さらに、式（Ｉ）：
【化２４】
2018179463.tif 000020
（式中、
Ｒ1は水素原子またはメチル基であり、
Ｒ2は置換されていてもよい炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基、または置換されていてもよい炭素数炭素数２〜２０、２〜１９、２〜１８、２〜１７、２〜１６、２〜１５、２〜１４、２〜１３、２〜１２、２〜１１、２〜１０、２〜９、２〜８、２〜７、２〜６、２〜５、２〜４、２〜３、３〜２０、３〜１９、３〜１８、３〜１７、３〜１６、３〜１５、３〜１４、３〜１３、３〜１２、３〜１１、３〜１０、３〜９、３〜８、３〜７、３〜６、３〜５、３〜４、４〜２０、４〜１９、４〜１８、４〜１７、４〜１６、４〜１５、４〜１４、４〜１３、４〜１２、４〜１１、４〜１０、４〜９、４〜８、４〜７、４〜６、４〜５、５〜２０、５〜１９、５〜１８、５〜１７、５〜１６、５〜１５、５〜１４、５〜１３、５〜１２、５〜１１、５〜１０、５〜９、５〜８、５〜７、５〜６、６〜２０、６〜１９、６〜１８、６〜１７、６〜１６、６〜１５、６〜１４、６〜１３、６〜１２、６〜１１、６〜１０、６〜９、６〜８、６〜７、７〜２０、７〜１９、７〜１８、７〜１７、７〜１６、７〜１５、７〜１４、７〜１３、７〜１２、７〜１１、７〜１０、７〜９、７〜８、８〜２０、８〜１９、８〜１８、８〜１７、８〜１６、８〜１５、８〜１４、８〜１３、８〜１２、８〜１１、８〜１０、８〜９、９〜２０、９〜１９、９〜１８、９〜１７、９〜１６、９〜１５、９〜１４、９〜１３、９〜１２、９〜１１、９〜１０、１０〜２０、１０〜１９、１０〜１８、１０〜１７、１０〜１６、１０〜１５、１０〜１４、１０〜１３、１０〜１２、１０〜１１、１１〜２０、１１〜１９、１１〜１８、１１〜１７、１１〜１６、１１〜１５、１１〜１４、１１〜１３、１１〜１２、１２〜２０、１２〜１９、１２〜１８、１２〜１７、１２〜１６、１２〜１５、１２〜１４、１２〜１３、１３〜２０、１３〜１９、１３〜１８、１３〜１７、１３〜１６、１３〜１５、１３〜１４、１４〜２０、１４〜１９、１４〜１８、１４〜１７、１４〜１６、１４〜１５、１５〜２０、１５〜１９、１５〜１８、１５〜１７、１５〜１６、１６〜２０、１６〜１９、１６〜１８、１６〜１７、１７〜２０、１７〜１９、１７〜１８、１８〜２０、１８〜１９、１９〜２０、１、２、３、４、５、６、７、８、９、１０、１１、１２、１３，１４、１５、１６、１７、１８、１９または２０のポリエーテル基である）で表わされる（メタ）アクリル系モノマーを含有し得る。この（メタ）アクリル系モノマーは、上記（メタ）アクリル系樹脂における式（Ｉ）のモノマーと同じであり得る。
【０１６３】
前記ウレタン（メタ）アクリルモノマー成分に含まれる（メタ）アクリル系モノマーとしての式（Ｉ）の化合物において、Ｒ1は水素原子またはメチル基であり、
Ｒ2は水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０、１〜９、１〜８、１〜７、１〜６、１〜５、１〜４、１〜３、１〜２または１、２、３、４、５、６、７、８、９、１０のアルキル基、または−［−（ＣＨ２）ｎ−Ｏ−］ｍ−Ｒ８を示し、ｎは１〜２０、１〜１９、１〜１８、１〜１７、１〜１６、１〜１５、１〜１４、１〜１３、１〜１２、１〜１１、１〜１０、１〜９、１〜８、１〜７、１〜６、１〜５、１〜４、１〜３、１〜２の整数または１、２、３、４、５、６、７、８、９、１０、１１、１２、１３、１４、１５、１６、１７、１８、１９または２０であり、好ましくは、１〜１０、より好ましくは、１〜４であり、ｍは１〜２０、１〜１９、１〜１８、１〜１７、１〜１６、１〜１５、１〜１４、１〜１３、１〜１２、１〜１１、１〜１０、１〜９、１〜８、１〜７、１〜６、１〜５、１〜４、１〜３、１〜２の整数または１、２、３、４、５、６、７、８、９、１０、１１、１２、１３、１４、１５、１６、１７、１８、１９または２０であり、好ましくは、１〜１０、より好ましくは、１〜４であり、Ｒ８は炭素数１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４〜６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のアルキル基、グリシジル基、炭素数１〜１０、１〜９、１〜８、１〜７、１〜６、１〜５、１〜４、１〜３、１〜２、２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、１、２、３、４、５、６、７、８、９または１０のアルキル基（該アルキル基は炭素数６〜１２のアリール基で置換されていてもよい）および／または炭素数６〜１２のアリール基で置換されていてもよい炭素数６〜１２のアリール基、アルキルの炭素数が１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４��６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のモノアルキルアミノカルボニル基、アルキルの炭素数が１〜１２、１〜１１、１〜１０、１〜９、１〜８、１〜７、１〜６、１〜５、１〜４、１〜３、１〜２、２〜１２、２〜１１、２〜１０、２〜９、２〜８、２〜７、２〜６、２〜５、２〜４、２〜３、３〜１２、３〜１１、３〜１０、３〜９、３〜８、３〜７、３〜６、３〜５、３〜４、４〜１２、４〜１１、４〜１０、４〜９、４〜８、４〜７、４〜６、４〜５、５〜１２、５〜１１、５〜１０、５〜９、５〜８、５〜７、５〜６、６〜１２、６〜１１、６〜１０、６〜９、６〜８、６〜７、７〜１２、７〜１１、７〜１０、７〜９、７〜８、８〜１２、８〜１１、８〜１０、８〜９、９〜１２、９〜１１、９〜１０、１０〜１２、１０〜１１、１１〜１２、１、２、３、４、５、６、７、８、９、１０、１１、１２のジアルキルアミノカルボニル基、あるいは炭素数２〜１０、２〜９、２〜８、２〜７、２〜６、２〜５、２〜４、２〜３、３〜１０、３〜９、３〜８、３〜７、３〜６、３〜５、３〜４、４〜１０、４〜９、４〜８、４〜７、４〜６、４〜５、５〜１０、５〜９、５〜８、５〜７、５〜６、６〜１０、６〜９、６〜８、６〜７、７〜１０、７〜９、７〜８、８〜１０、８〜９、９〜１０、２、３、４、５、６、７、８、９または１０の２価カルボン酸の残基を示す。
【０１６４】
前記ウレタン（メタ）アクリルモノマー成分に含まれる（メタ）アクリル系モノマーとしての式（Ｉ）の化合物において、Ｒ２は、炭素数１〜１０のアルコキシ置換基を有する炭素数１〜１０のアルキル基、または炭素数１〜１０のアルコキシ置換基を有する炭素数２〜１６のポリエーテル基であり得る。
【０１６５】
前記ウレタン（メタ）アクリルモノマー成分に含まれる（メタ）アクリル系モノマーとしての式（Ｉ）の化合物において、Ｒ２は、炭素数１〜１０のアルコキシアルキル基であり得る。
【０１６６】
前記ウレタン（メタ）アクリルモノマー成分に含まれる（メタ）アクリル系モノマーとしての式（Ｉ）の化合物において、Ｒ２は、−［−（ＣＨ２）ｎ−Ｏ−］ｍ−Ｒ８であり、Ｒ８が炭素数１〜１２のアルキル基であり得る。
【０１６７】
前記ウレタン（メタ）アクリルモノマー成分に含まれる（メタ）アクリル系モノマーとしての式（Ｉ）の化合物において、Ｒ１は、水素原子であり得る。前記ウレタン（メタ）アクリルモノマー成分に含まれる（メタ）アクリル系モノマーとしての式（Ｉ）の化合物において、Ｒ１は、メチル基であり得る。
【０１６８】
前記ウレタン（メタ）アクリルモノマー成分に含まれる（メタ）アクリル系モノマーとしての式（Ｉ）の化合物において、Ｒ２は、水素原子、シリコーン基、水酸基、アリルオキシ基、炭素数６〜１２のアリールチオ基、ハロゲン原子（Ｆ、Ｃｌ、Ｂｒ、Ｉ）、イソシアネート基、カルボン酸基、シアノ基、および／または炭素数６〜１２のアリール基で置換されていてもよい炭素数１〜１０のアルキル基であり得る。
【０１６９】
前記ウレタン（メタ）アクリルモノマー成分に含まれる（メタ）アクリル系モノマーとしての式（Ｉ）の化合物において、Ｒ２は、炭素数１〜１０のアルキル基であり得る。
【０１７０】
前記ウレタン（メタ）アクリルモノマー成分に含まれる（メタ）アクリル系モノマーとしての式（Ｉ）の化合物において、Ｒ２は、水酸基で置換された炭素数１〜１０のアルキル基であり得る。
【０１７１】
前記ウレタン（メタ）アクリルモノマー成分に含まれる（メタ）アクリル系モノマーとしての式（Ｉ）の化合物において、Ｒ２は、水酸基およびアリルオキシ基で置換された炭素数１〜１０のアルキル基であり得る。
【０１７２】
前記ウレタン（メタ）アクリルモノマー成分に含まれる（メタ）アクリル系モノマーとしての式（Ｉ）の化合物において、Ｒ２は、ハロゲン原子（Ｆ、Ｃｌ、Ｂｒ、Ｉ）で置換された炭素数１〜１０のアルキル基であり得る。
【０１７３】
前記ウレタン（メタ）アクリルモノマー成分に含まれる（メタ）アクリル系モノマーとしての式（Ｉ）の化合物において、Ｒ２は、炭素数６〜１２のアリールチオ基で置換された炭素数１〜１０のアルキル基であり得る。
【０１７４】
前記ウレタン（メタ）アクリルモノマー成分に含まれる（メタ）アクリル系モノマーとしての式（Ｉ）の化合物において、Ｒ２は、炭素数６〜１２のアリールで置換された炭素数１〜１０のアルキル基であり得る。
【０１７５】
前記ウレタン（メタ）アクリルモノマー成分に含まれる（メタ）アクリル系モノマーとしての式（Ｉ）の化合物において、Ｒ２は、−［−（ＣＨ２）ｎ−Ｏ−］ｍ−Ｒ８であり得る。
【０１７６】
前記ウレタン（メタ）アクリルモノマー成分に含まれる（メタ）アクリル系モノマーとしての式（Ｉ）の化合物において、ｎは１、２、３、または４であり得る。
【０１７７】
前記ウレタン（メタ）アクリルモノマー成分に含まれる（メタ）アクリル系モノマーとしての式（Ｉ）の化合物において、ｍは１、２、３、または４であり得る。
【０１７８】
前記ウレタン（メタ）アクリルモノマー成分に含まれる（メタ）アクリル系モノマーとしての式（Ｉ）の化合物において、Ｒ８は、炭素数１〜１２のアルキル基、グリシジル基、炭素数１〜１０のアルキル基（該炭素数１〜１０のアルキル基は炭素数６〜１２のアリール基で置換されていてもよい）および／または炭素数６〜１２のアリール基で置換されていてもよい炭素数６〜１２のアリール基、アルキルの炭素数が１〜１２のモノアルキルアミノカルボニル基、アルキルの炭素数が１〜１２のジアルキルアミノカルボニル基、あるいは炭素数２〜１０の２価カルボン酸の残基であり得る。
【０１７９】
前記ウレタン（メタ）アクリルモノマー成分に含まれる（メタ）アクリル系モノマーにおいて、Ｒ2は水酸基またはハロゲン原子を有していてもよい炭素数１〜１０のアルキル基または水酸基を有していてもよい炭素数２〜１２のアルコキシアルキル基を示してもよい。
【０１８０】
（メタ）アクリル系ポリマーは、損失正接（ｔａｎδ）が、０．２以下であり得る。
【０１８１】
（メタ）アクリル系ポリマーのヤング率は、１．０Ｍｐａ以下であり得る。
【０１８２】
なお、本発明のウレタン（メタ）アクリルポリマーは、溶媒に溶解させることが困難であることから、当該ウレタン（メタ）アクリルポリマーの分子量を測定することが困難である。
【０１８３】
本発明で使用されるモノマーは、具体的には、以下が挙げられる。
【０１８４】
【表１−１】
2018179463.tif 000021
【表１−２】
2018179463.tif 000022
【表１−３】
2018179463.tif 000023
【表１−４】
2018179463.tif 000024
【表１−５】
2018179463.tif 000025
【表１−６】
2018179463.tif 000026
【０１８５】
モノマー成分を重合させる際には、重合開始剤を用いることができる。重合開始剤としては、例えば、光重合開始剤、熱重合開始剤などが挙げられる。これらの重合開始剤のなかでは、（メタ）アクリル系ポリマーに熱履歴を残さないようにする観点から、光重合開始剤が好ましい。
【０１８６】
光重合開始剤としては、例えば、２，４，６−トリメチルベンゾイルジフェニルフォスフィンオキサイド、２，２’−ビス（ｏ−クロロフェニル）−４，４’，５，５’−テトラフェニル−１，１’−ビイミダゾール、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、ジフェニルヨードニウムヘキサフルオロホスフェート、４，４’−ジｔｅｒｔ−ブチルジフェニルヨードニウムテトラフルオロボレート、４−ジエチルアミノフェニルベンゼンジアゾニウムヘキサフルオロホスフェート、ベンゾイン、２−ヒドロキシ−２−メチル−１−フェニルプロパン−２−オン、ベンゾフェノン、チオキサントン、２，４，６−トリメチルベンゾイルジフェニルアシルホスフィンオキシド、トリフェニルブチルボレートテトラエチルアンモニウム、ジフェニル−４−フェニルチオフェニルスルホニウムヘキサフルオロホスフェート、２，２−ジメトキシ−１，２−ジフェニルエタン−１−オン、フェニルグリオキシリックアシッドメチルエステル、２−メチル−１−［４−（メチルチオ）フェニル］−２−モルフォリノプロパン−１−オン、ビス（２，４，６−トリメチルベンゾイル）−フェニルフォスフィンオキサイド、１，２−オクタンジオン，１−［４−（フェニルチオ）−２−（ｏ−ベンゾイルオキシム）］、ビス（η５−２，４−シクロペンタジエン−１−イル）ビス〔２，６−ジフルオロ−３−（１Ｈ−ピロール−１−イル）フェニルチタニウム〕などの光ラジカル重合開始剤、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、４，４’−ジｔｅｒｔ−ブチルジフェニルヨードニウムテトラフルオロボレート、４−ジエチルアミノフェニルベンゼンジアゾニウムヘキサフルオロホスフェート、ジフェニル−４−フェニルチオフェニルスルホニウムヘキサフルオロホスフェートなどの光カチオン開環重合開始剤などが挙げられるが、本発明は、かかる例示のみに限定されるものではない。これらの光重合開始剤は、それぞれ単独で用いてもよく、２種以上を併用してもよい。
【０１８７】
重合開始剤の量は、当該重合開始剤の種類などによって異なるので一概には決定することができないが、通常、モノマー成分１００質量部あたり、０．０１〜２０質量部程度であることが好ましい。
【０１８８】
モノマー成分を塊状重合させる際には、得られるポリマーの分子量を調整するために連鎖移動剤を用いることができる。連鎖移動剤としては、例えば、ラウリルメルカプタン、ドデシルメルカプタン、チオグリセロールなどのチオール基を有する化合物；次亜リン酸ナトリウム、亜硫酸水素ナトリウムなどの無機塩などが挙げられるが、本発明は、かかる例示のみに限定されるものではない。これらの連鎖移動剤は、それぞれ単独で用いてもよく、２種類以上を併用してもよい。連鎖移動剤の量は、当該連鎖移動剤の種類などによって異なるので一概には決定することができないが、通常、モノマー成分１００質量部あたり、０．０１〜１０質量部程度であることが好ましい。
【０１８９】
モノマー成分を重合させる際の雰囲気は、特に限定がなく、大気であってもよく、あるいは窒素ガス、アルゴンガスなどの不活性ガスであってもよい。
【０１９０】
モノマー成分を重合させる際の温度は、特に限定がなく、通常、５〜１００℃程度の温度であることが好ましい。モノマー成分を重合させるのに要する時間は、重合条件によって異なるので一概には決定することができないことから任意であるが、通常、１〜２０時間程度である。
【０１９１】
重合反応は、残存しているモノマー成分の量が２０質量％以下になった時点で、任意に終了することができる。なお、残存しているモノマー成分の量は、例えば、ゲルパーミエーションクロマトグラフィーを用いて測定することができる。
【０１９２】
以上のようにしてモノマー成分を重合させることにより、本発明の（メタ）アクリル系ポリマーを得ることができる。
【０１９３】
前記（メタ）アクリル系ポリマーからなるフィルムの厚さは、特に限定されないが、伸長性に優れ、低印加電圧で変位量が大きい（メタ）アクリル系ポリマーを得る観点から、１０μｍ〜２ｍｍ程度であることが好ましい。
【０１９４】
前記（メタ）アクリル系ポリマーからなるフィルムは、用途によっては、そのままの状態で用いることができるが、強靭性を付与する観点から、一軸延伸または二軸延伸されていることが好ましく、二軸延伸されていることがより好ましい。前記フィルムの延伸倍率は、強靭性を付与する観点から、好ましくは１．２倍以上、より好ましくは１．５倍以上、さらに好ましくは２倍以上であり、当該フィルムの厚さにもよるが、延伸時の破断を防止する観点から、好ましくは８倍以下、より好ましくは６倍以下、さらに好ましくは５倍以下である。なお、フィルムを延伸させる際には、必要により、加熱してもよい。
【０１９５】
前記（メタ）アクリル系ポリマーは、誘電体であり得る。誘電率は、使用される用途に応じて適切に選択され得る。例えば、本発明の（メタ）アクリル系ポリマーの比誘電率は、常温において、１〜１１の範囲であり、例えば、１．０以上、１．１以上、１．２以上、１．３以上、１．４以上、１．５以上、１．６以上、１．７以上、１．８以上、１．９以上、２．０以上、２．１以上、２．２以上、２．３以上、２．４以上、２．５以上、２．６以上、２．７以上、２．８以上、２．９以上、３．０以上、３．１以上、３．２以上、３．３以上、３．４以上、３．５以上、３．６以上、３．７以上、３．８以上、３．９以上、４．０以上、４．１以上、４．２以上、４．３以上、４．４以上、４．５以上、４．６以上、４．７以上、４．８以上、４．９以上、５．０以上、５．１以上、５．２以上、５．３以上、５．４以上、５．５以上、５．６以上、５．７以上、５．８以上、５．９以上、６．０以上、６．１以上、６．２以上、６．３以上、６．４以上、６．５以上、６．６以上、６．７以上、６．８以上、６．９以上、７．０以上、７．１以上、７．２以上、７．３以上、７．４以上、７．５以上、７．６以上、７．７以上、７．８以上、７．９以上、８．０以上、８．１以上、８．２以上、８．３以上、８．４以上、８．５以上、８．６以上、８．７以上、８．８以上、８．９以上、９．０以上、９．１以上、９．２以上、９．３以上、９．４以上、９．５以上、９．６以上、９．７以上、９．８以上、９．９以上、１０．０以上、１０．１以上、１０．２以上、１０．３以上、１０．４以上、１０．５以上、１０．６以上、１０．７以上、１０．８以上、１０．９以上、であり、１１．０以下、１０．９以下、１０．８以下、１０．７以下、１０．６以下、１０．５以下、１０．４以下、１０．３以下、１０．２以下、１０．１以下、１０．０以下、９．９以下、９．８以下、９．７以下、９．６以下、９．５以下、９．４以下、９．３以下、９．２以下、９．１以下、９．０以下、８．９以下、８．８以下、８．７以下、８．６以下、８．５以下、８．４以下、８．３以下、８．２以下、８．１以下、８．０以下、７．９以下、７．８以下、７．７以下、７．６以下、７．５以下、７．４以下、７．３以下、７．２以下、７．１以下、７．０以下、６．９以下、６．８以下、６．７以下、６．６以下、６．５以下、６．４以下、６．３以下、６．２以下、６．１以下、６．０以下、５．９以下、５．８以下、５．７以下、５．６以下、５．５以下、５．４以下、５．３以下、５．２以下、５．１以下、５．０以下、４．９以下、４．８以下、４．７以下、４．６以下、４．５以下、４．４以下、４．３以下、４．２以下、４．１以下、４．０以下、３．９以下、３．８以下、３．７以下、３．６以下、３．５以下、３．４以下、３．３以下、３．２以下、３．１以下、３．０以下、２．９以下、２．８以下、２．７以下、２．６以下、２．５以下、２．４以下、２．３以下、２．２以下、２．１以下、２．０以下、１．９以下、１．８以下、１．７以下、１．６以下、１．５以下、１．４以下、１．３以下、１．２以下、１．１以下の範囲である。これらの数値の任意の組み合わせが選択され得る。例えば、３〜１０、４〜９であり、好ましくは、４．２〜８．２、４〜５の範囲である。
【０１９６】
本発明の（メタ）アクリル系誘電体材料は、前記（メタ）アクリル系ポリマーを含有することを特徴とする。本発明の（メタ）アクリル系誘電体材料は、前記（メタ）アクリル系ポリマーを含有することから、印加電圧が低くても大きな変位量を示すという優れた効果を奏する。
【０１９７】
本発明の（メタ）アクリル系誘電体材料は、その粘度を調製するために、他のポリマーを適量で含有していてもよい。
【０１９８】
他のポリマーとしては、例えば、アクリル樹脂、ポリアクリロニトリル、ポリ（メタ）アクリルアミド、ポリアミド、ポリ塩化ビニル、ポリウレタン、ポリエステル、カルボキシメチルセルロースなどが挙げられるが、本発明は、かかる例示のみに限定されるものではない。これらの他のポリマーは、それぞれ単独で用いてもよく、２種類以上を併用してもよい。
【０１９９】
本発明の（メタ）アクリル系誘電体材料には、本発明の目的が阻害されない範囲内で、添加剤が含まれていてもよい。添加剤としては、例えば、着色剤、紫外線防止剤、老化防止剤などが挙げられるが、本発明は、かかる例示のみに限定されるものではない。
【０２００】
本発明の（メタ）アクリル系誘電体材料は、印加電圧が低くても大きな変位量を示すことから、例えば、アクチュエータ、産業用ロボットなどに使用されるセンサ、発電素子、スピーカー、マイクロフォン、ノイズキャンセラ、トランスデューサ、人工筋肉、小型ポンプ、医療用器具などに使用することが期待される。これらのなかでも、本発明の（メタ）アクリル系誘電体材料は、印加電圧が低くても大きな変位量を示すことから、アクチュエータに好適に使用することができる。
【０２０１】
本発明のアクチュエータは、前記（メタ）アクリル系誘電体材料が用いられている点に１つの特徴を有する。本発明のアクチュエータは、前記（メタ）アクリル系誘電体材料が用いられていることから、低電圧を印加するだけで大きい変位量を示すという優れた効果を発現する。
【０２０２】
アクチュエータは、電圧の印加により変位する材料を利用する。従って、本発明のアクチュエータは、用途によっては必ずしも、低ひずみ性（低ヒステリシス）である必要はない。所望のひずみを有するポリマーを必要とする場合には、本発明の方法に従って所望のひずみに調整された材料として作製され得る。
【０２０３】
以下に本発明のアクチュエータを図面に基づいて説明するが、本発明は、かかる図面に示される実施形態のみに限定されるものではない。
【０２０４】
図２は、本発明のアクチュエータの一実施態様を示す概略平面図である。また、図３は、図２に示されるアクチュエータのＡ−Ａ部における概略断面図である。
【０２０５】
図２および図３に示されるように、アクチュエータ１は、（メタ）アクリル系誘電体材料からなるフィルム２と一対の電極３ａ，３ｂとから形成されている。フィルム２と電極３ａ，３ｂとは、例えば、導電性ペースト（図示せず）などで接着させることができる。導電性ペーストとしては、例えば、カーボン、銀などの導電性フィラーを含有する導電性ペーストなどが挙げられる。
【０２０６】
フィルム２は、一軸延伸または二軸延伸、好ましくは二軸延伸されていることが好ましい。フィルム２の延伸倍率は、特に限定されないが、前記フィルムの延伸倍率は、強靭性を付与する観点から、好ましくは１．２倍以上、より好ましくは１．５倍以上、さらに好ましくは２倍以上であり、当該フィルムの厚さにもよるが、延伸時の破断を防止する観点から、好ましくは８倍以下、より好ましくは６倍以下、さらに好ましくは５倍以下である。
【０２０７】
フィルム２の厚さは、印加電圧が低くてもアクチュエータ１が大きな変位量を呈するようにする観点から、好ましくは１〜１００μｍ、より好ましくは１〜８０μｍ、さらに好ましくは１〜５０μｍ、さらに一層好ましくは１〜３０μｍである。
【０２０８】
電極３ａ，３ｂは、図３に示されるように、フィルム２の両面にそれぞれ対向するよう配置されている。電極３ａ，３ｂは、電極材料で形成されている。電極材料としては、例えば、酸化インジウムスズ（ＩＴＯ）、アンチモン酸化スズ（ＡＴＯ）、フッ素がドープされた酸化スズ（ＦＴＯ）、フッ素酸化スズ（ＦＴＯ）、アルミニウム酸化亜鉛（ＡＺＯ）、ガリウム酸化亜鉛（ＧＺＯ）、酸化スズ（ＮＥＳＡ）、酸化インジウム亜鉛（ＩＺＯ）、酸化銀、酸化バナジウム、酸化モリブデン、金、銀、白金、銅、インジウム、クロムなどの金属や金属酸化物、多結晶シリコン、アモルファスシリコンなどのシリコン系材料、カーボンブラック、カーボンナノチューブ、グラフェン、カーボンナノホーン、グラファイト、グラッシーカーボンなどの炭素材料などが挙げられるが、本発明は、かかる例示のみに限定されるものではない。これらの電極材料は、それぞれ単独で用いてもよく、２種類以上を併用してもよい。
【０２０９】
電極３ａ，３ｂの形状、大きさおよび厚さは、特に限定されず、アクチュエータ１の用途に応じて任意に決定することができる。電極３ａ，３ｂの形状としては、例えば、円形、楕円形、三角形、正方形、長方形などが挙げられるが、本発明は、かかる例示のみに限定されるものではない。電極３ａ，３ｂの大きさの一例として、直径が１〜２０ｍｍである円形のものなどを挙げることができる。電極３ａ，３ｂの厚さは、特に限定されないが、通常、５０〜５００μｍ程度である。
【０２１０】
電極３ａの直径方向の外周面には端子４ａが配設されており、電極３ｂの直径方向の外周面には端子４ｂが配設されている。端子部４ａ，４ｂは、それぞれ導線５ａ，５ｂを介して電源６と接続されている。
【０２１１】
電源６により、電極３ａ，３ｂに電圧を印加したとき、電極３ａ，３ｂ間に静電引力が生じ、フィルム２が圧縮されることから、フィルム２の厚さが小さくなり、フィルム２は、幅方向に延伸される。このとき、電極３ａ，３ｂは、フィルム２とともに幅方向に延伸される。
【０２１２】
電極３ａにマーカー７を装着させておくことにより、電極３ａ，３ｂに電圧を印加したときのアクチュエータ１の変位量を変位計８で測定することができる。
【０２１３】
本発明のアクチュエータは、前記したように、（メタ）アクリル系誘電体材料が用いられているので、低い印加電圧であっても大きい変位量を呈する。
【０２１４】
［モノマー合成方法］
本発明において使用される出発モノマーは、市販のものでよく、当業者に周知の方法に従って調製してもよい。
【０２１５】
［光重合方法］
本発明のポリマーは、その出発モノマーを含む出発モノマー成分を、露光重合することによって得られる。
【０２１６】
所望の形状に対応した型枠を形成し、その型枠に出発物質モノマー成分を投入し、所望のひずみを生じる照度の紫外線を照射して、ポリマーを形成し、型枠から生成したポリマーを取り出すことによって、所望の成型品が得られる。この方法は、出発物質モノマー成分が低粘度である場合に使用され得る。
【０２１７】
出発モノマー成分が高粘度である場合、平面上に出発モノマー成分を塗布し、所望のひずみを生じる照度の紫外線を照射して、ポリマーを形成することによって、所望の膜製品を得てもよい。例えば、モノマー成分を基板上に流延し、形成されたモノマー成分の被膜に紫外線を照射するなどによってモノマー成分を重合させることにより、（メタ）アクリル系ポリマーからなるフィルムを得ることができる。
【０２１８】
［所望のひずみを有するポリマーの判定］
得られたポリマーの損失正接（ｔａｎδ）、分子量および残留歪みにより、望ましいポリマーを選択し得る。また、ヤング率を測定することにより、所望のポリマーを選択し得る。
【０２１９】
（５）用途
本発明のポリマーまたは本発明の製造法で得られるポリマーは、低ヤング率であり、柔軟ポリマー（例えば、エラストマー）であり得る。
【０２２０】
本発明により製造されるポリマーは、所望のひずみを有するポリマー（例えば、エラストマー）であり、電子材料、医療材料、ヘルスケア材料、ライフサイエンス材料、またはロボット材料などに使用され得る。本発明のポリマーは、例えば、カテーテル、ガイドワイヤー、医薬品用容器、チューブなどの材料として使用され得る。
【０２２１】
所望のひずみを有するポリマーを膜状に成形し、配線保護膜として電子材料として使用され得る。
【０２２２】
所望のひずみを有するポリマーを所望の形状に成形し、医療用材料またはヘルスケア材料として使用され得る。
【０２２３】
本発明のポリマーは、合成樹脂、ペレット、フィルム、プレート、繊維、発泡剤、チューブ、ゴム、エラストマー等に使用され、二輪車（自転車、オートバイなど）、自動車、飛行機、電車、船、ロケット、宇宙船、運送、レジャー、家具（例えば、テーブル、いす、机、棚など）、寝具（例えば、ベッド、ハンモックなど）、衣服、防護服、スポーツ用品、浴槽、キッチン、食器、調理用具、容器および包装材（食品用容器、化粧品用容器、貨物用コンテナ、ごみ箱など）、建築（建造物、道路、建築部品など）、農業フィルム、工業フィルム、上下水道、塗料、化粧料、電機産業および電子産業分野（電化製品、コンピュータ用部品、プリント基板、絶縁体、導電体、配線被膜材、発電素子、スピーカー、マイクロフォン、ノイズキャンセラ、トランスデューサなど）、光通信ケーブル、医療用材料および器具（カテーテル、ガイドワイヤー、人工血管、人工筋肉、人工臓器、透析膜、内視鏡など）、小型ポンプ、アクチュエータ、ロボット材料（産業用ロボットなどに使用されるセンサ）、エネルギー生成装置およびプラント（太陽光発電、風力発電など）など幅広い分野に応用できる。
【０２２４】
本発明のポリマーは、自動車部品（車体パネル、バンパー帯、ロッカーパネル、サイドモール、エンジン部品、駆動部品、伝導部品、操縦装置部品、スタビライザー部品、懸架・制動装置部品、ブレーキ部品、シャフト部品、パイプ類、タンク類、車輪、シート、シートベルトなど）に使用され得る。本発明のポリマーは、自動車用防振材、自動車用塗料、自動車用合成樹脂などに使用され得る。
【０２２５】
本明細書において引用された、科学文献、特許、特許出願などの参考文献は、その全体が、各々具体的に記載されたのと同じ程度に本明細書において参考として援用される。
【０２２６】
以上、本発明を、理解の容易のために好ましい実施形態を示して説明してきた。以下に、実施例に基づいて本発明を説明するが、上述の説明および以下の実施例は、例示の目的のみに提供され、本発明を限定する目的で提供したものではない。したがって、本発明の範囲は、本明細書に具体的に記載された実施形態にも実施例にも限定されず、特許請求の範囲によってのみ限定される。
【実施例】
【０２２７】
以下の実施例に従って本発明をより具体的に説明するが、本発明はこれらに限定解釈されるものではなく、各実施例に開示された技術的手段を適宜組み合わせて得られる実施例も、本発明の範囲に含まれるものとする。【０２２８】
（実施例１：所定のひずみを生じる紫外線の照度の測定）
所定のひずみを有するポリマーを作製するための紫外線の照度の決定は、以下の手順により実施する。
［ひずみ−照度の関係導出］
１）出発物質モノマーの提供
実施例２以下の具体的な例ごとに、適切なモノマーを選択する。例えば、実施例２の（メタ）アクリル系ポリマーの場合、エチルアクリレート７．０３ｇ、ジエチレングリコールジメタクリレート０．１７ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．００４２ｇを混合することにより、重合開始剤を含有するモノマー成分を提供する。【０２２９】
２）該出発物質モノマーに特定の照度の紫外線を照射し重合
実施例ごとに適宜のモノマー成分を得たら、これに対して紫外線を照射する。例えば、実施例２の例の場合、得られたモノマー成分を透明ガラス製の離形フィルム付き成形型（縦：１００ｍｍ、横：１００ｍｍ、深さ：０．３ｍｍ）内に注入した後、当該モノマー成分に照射線量が０．５〜５０ｍＷ/ｃｍ2となるように紫外線を照射し、モノマー成分を塊状重合させる。【０２３０】
３）生成したポリマーのひずみの測定
（残留歪み測定）
ポリマーの残留歪みは、以下のようにして行う。得られたポリマーをＪＩＳ  Ｋ６２５１に規定するダンベル状７号形に打ち抜くことにより、試験片を得、得られた試験片を引張り試験機〔（株）エー・アンド・デイ製、品番：Ｔｅｎｓｉｌｏｎ  ＲＴＧ−１３１０〕のチャック間距離が１７ｍｍとなるように取り付け、５０ｍｍ／ｍｉｎの引張り速度で試験片が１００％伸びまで引張り荷重を加える操作を行ない、この操作を3回繰り返しサイクル測定し、得られたグラフより残留歪みを計算した。図１のようなグラフを用いて説明すると、残留歪みは、
【数１】
2018179463.tif 000027
によって算出される。ここで、Ａは、１００％から、伸ばすための応力が必要となるときの伸び（％）を引いた値である。Ｂは、縮む際に応力が不要となるときの伸び（％）から、伸ばすための応力が必要となるときの伸び（％）を引いた値である。【０２３１】
（損失正接（ｔａｎδ）測定）
アントンパール製、品番：MCR302のレオメーターを使用し、温度30℃、ひずみ速度0.1〜100Hz、サイズ12ｍｍφ厚み1〜2ｍｍで測定を行い、tanδを測定した。【０２３２】
（所望のひずみを生じる照度の算出）
所望のひずみを生じる照度の算出は、使用した紫外線の照度およびそのときのひずみについての測定値をプロットすることにより算出される。例えば、実施例２の（メタ）アクリルポリマーの場合、０．５ｍＷ／ｃｍ２、１０ｍＷ／ｃｍ２、５０ｍＷ／ｃｍ２の照度を照射し、損失正接（ｔａｎδ）、残留歪みをそれぞれ測定する。所望のひずみを生じる照度を算出する。実施例２のウレタンアクリレートポリマーの場合、１４０ｍＷ／ｃｍ２、７２０ｍＷ／ｃｍ２、１２８０ｍＷ／ｃｍ２の照度を照射し、損失正接（ｔａｎδ）、残留歪みをそれぞれ測定する。それぞれのモノマーについての照度とひずみとの関係が算出される。【０２３３】
ここで、目的とする残留歪み以下の照度を選択するには以下のような手順を例示することができる。
１．実際に使用されるモノマーを用いて、複数の照度の紫外線で硬化させ、硬化したポリマーの各々のひずみを測定する。
２．測定値から紫外線の照度とひずみの関係式を構築する。ひずみは損失正接や残留歪みなどで表現することができる。
３．当該関係式をもとに、所望のひずみに該当する照度を算出する。
４．その照度の紫外線を選択する。
５．いったん選択された紫外線を用いて、モノマーを硬化させる。
６．硬化されたポリマーのひずみを測定し、所望のひずみを有しているかどうか確認する。
７．所望のひずみを有しているポリマーを選択する。【０２３４】
［測定法］
（分子量測定）
本発明の照度決定の際に、分子量を算出することができる。ポリマーの重量平均分子量は、得られたポリマーをゲルパーミエーションクロマトグラフィー〔東ソー（株）製、品番：ＨＬＣ−８３２０ＧＰＣ、カラム：東ソー(株)製、品番：ＴＳＫｇｅｌ  ＧＭＨＨＲ、溶媒：テトラヒドロフラン、流速：０．６ｍＬ／ｍｉｎ〕を用いてポリスチレン換算で調べ、分子量分布を求めることにより算出される。【０２３５】
（実施例２）
アクリル樹脂（１）
エチルアクリレート７．０３ｇ、ジエチレングリコールジメタクリレート０．１７ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．００４２ｇを混合することにより、重合開始剤を含有するモノマー成分を得た。【０２３６】
前記で得られたモノマー成分を透明ガラス製の離形フィルム付き成形型（縦：１００ｍｍ、横：１００ｍｍ、深さ：０．３ｍｍ）内に注入した後、当該モノマー成分に照射線量が０．５〜５０ｍＷ/ｃｍ2となるように紫外線を照射し、モノマー成分を塊状重合させることにより、（メタ）アクリル系エラストマーを得た。測定結果を以下の表１に示す。【０２３７】
（実施例３）
アクリル樹脂（２）
エチルアクリレート３０．０１ｇ、２−ヒドロキシエチルアクリレート０．３５ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．０３８ｇを混合することにより、重合開始剤を含有するモノマー成分を得た。【０２３８】
前記で得られたモノマー成分を透明ガラス製の離形フィルム付き成形型（縦：１００ｍｍ、横：１００ｍｍ、深さ：２ｍｍ）内に注入した後、当該モノマー成分に照射線量が０．５〜５０ｍＷ/ｃｍ2となるように紫外線を照射し、モノマー成分を塊状重合させることにより、（メタ）アクリル系エラストマーを得た。測定結果を以下の表２に示す。【０２３９】
（実施例４Ａ）
ウレタンアクリレート樹脂（１）
ポリエーテルポリオール  アデカポリエーテルＣＭ−２９４〔ＡＤＥＫＡ社製〕６０．０２ｇ、２−メトキシエチルアクリレート３０．６７ｇ、ネオスタンＵ−１００〔日東化成社製〕０．０２ｇ、およびジブチルヒドロキシトルエン０．０３５８ｇを混合することにより、モノマー成分を得た。【０２４０】
前記で得られたモノマー成分を６０℃に昇温し、イソホロンジイソシアネート６．９０ｇを加え、６０℃で３０分保持した。その後、７０℃に昇温し、３．５時間保持した。その後、２−ヒドロキシエチルアクリレート４．６４ｇを加え、１．５時間保持した。その後、室温まで冷却し、ウレタンアクリレート溶液９０．１４ｇを得た。【０２４１】
前記で得られたウレタンアクリレート溶液６．２２ｇおよび２，４，６−トリメチルベンゾイルジフェニルフォスフィンオキサイド〔ＢＡＳＦ社製、商品名：ＩｒｇａｃｕｒｅＴＰＯ〕０．０６２４ｇを自公転ミキサーで混合し、重合開始剤を含有するウレタンアクリレート溶液を得た。得られたウレタンアクリレート溶液を室温中でアプリケーターにて離形フィルム上に厚さが６００μｍ程度となるように塗布し、照射線量が１４０〜１２８０ｍＷ/ｃｍ2となるように紫外線を照射し、ウレタンアクリレート溶液を塊状重合させることにより、ポリウレタンアクリレートエラストマーを得た。測定結果を以下の表２に示す。【０２４２】
（測定結果）
【表２】
2018179463.tif 000028
測定不可：重合の進行が不十分で、分子量が小さい。膜（固形物）として形を維持しないことを意味する。【０２４３】
ＬＥＤ以外のランプは、種々の波長を含んでおり、その強度も様々であり得るため、同じ照度でも使用した光源により、異なる結果が生じたものと考えられる。各光源と生じるひずみとの間の関係を導き出しておけば、所望のひずみを生じる照度を決定することが可能である。【０２４４】
露光照度をコントロールすることで、ひずみをコントロールできることが理解される。露光照度が小さい程、ひずみが小さいエラストマーが得られることが理解される。露光照度が小さい程、分子量が大きく、かつ損失正接（ｔａｎδ）が小さいことが理解される。【０２４５】
（実施例４Ｂ）
ウレタンアクリレート樹脂（２）
ポリカーボネートポリオール  デュラノールＴ５６５１〔旭化成社製〕２０．０２ｇ、２−メトキシエチルアクリレート３０．６７ｇ、ネオスタンＵ−１００〔日東化成社製〕０．０２ｇ、およびジブチルヒドロキシトルエン０．０３５８ｇを混合することにより、モノマー成分を得た。【０２４６】
前記で得られたモノマー成分を６０℃に昇温し、イソホロンジイソシアネート６．９０ｇを加え、６０℃で３０分保持した。その後、７０℃に昇温し、３．５時間保持した。その後、２−ヒドロキシエチルアクリレート３．４８ｇを加え、１．５時間保持した。その後、室温まで冷却し、ウレタンアクリレート溶液を得た。【０２４７】
前記で得られたウレタンアクリレート溶液６．２２ｇおよび２，４，６−トリメチルベンゾイルジフェニルフォスフィンオキサイド〔ＢＡＳＦ社製、商品名：ＩｒｇａｃｕｒｅＴＰＯ〕０．０６２４ｇを自公転ミキサーで混合し、重合開始剤を含有するウレタンアクリレート溶液を得た。得られたウレタンアクリレート溶液を室温中でアプリケーターにて離形フィルム上に厚さが６００μｍ程度となるように塗布し、照射線量が１４０ｍＷ/ｃｍ2となるように紫外線を照射し、ウレタンアクリレート溶液を塊状重合させることにより、ポリウレタンアクリレートエラストマーを得た。tanδ:０．３０  残留歪み０．４９であった。【０２４８】
（実施例５）
エチルアクリレート１００．００ｇ、ジエチレングリコールジメタクリレート０．２４２ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．１２５ｇを混合することにより、重合開始剤を含有するモノマー成分を得た。【０２４９】
前記で得られたモノマー成分を透明ガラス製の成形型（縦：１００ｍｍ、横：１００ｍｍ、深さ：２ｍｍ）内に注入した後、当該モノマー成分に照射線量が０．５６ｍＷ／ｃｍ２）となるように紫外線を照射し、モノマー成分を塊状重合させることにより、（メタ）アクリル系エラストマーを得た。【０２５０】
なお、前記モノマー成分には架橋性モノマーであるジエチレングリコールジメタクリレートが含まれていることから、前記で得られた（メタ）アクリル系エラストマーは、有機溶媒によって膨潤するが、当該有機溶媒に溶解しなかった。そこで、前記モノマー成分として、エチルアクリレート１００．００ｇ、および重合開始剤として２，４，６−トリメチルベンゾイルジフェニルフォスフィンオキサイド〔ＢＡＳＦ社製、商品名：ＩｒｇａｃｕｒｅＴＰＯ〕（０．１２５ｇ）を混合することにより、重合開始剤を含有するモノマー成分を得た。前記と同様にして当該モノマー成分を重合させることにより、（メタ）アクリル系エラストマーを調製した。【０２５１】
前記で得られた（メタ）アクリル系エラストマーの重量平均分子量は２１５万であった。【０２５２】
前記で得られた（メタ）アクリル系エラストマーを成形型から取り出すことにより、縦の長さが約１００ｍｍ、横の長さが約１００ｍｍ、厚さが約０．５ｍｍである（メタ）アクリル系エラストマーからなるフィルム〔（メタ）アクリル系誘電体材料〕を作製した。【０２５３】
前記で得られたフィルムのヤング率を引張試験機〔（株）エー・アンド・デイ製、品番：Ｔｅｎｓｉｌｏｎ  ＲＴＧ−１３１０〕を用いて測定したところ、当該ヤング率は０．３３ＭＰａであった。このことから、前記で得られたフィルムは、強硬度を有することが確認された。さらに、前記で得られたフィルムの比誘電率をＪＩＳ  Ｃ２１０３に記載の方法に準拠して測定した。
測定機器
・ｓｏｌａｒｔｒｏｎ  ＩＭＰＥＤＡＮＣＥ／ＧＡＩＮ−ＰＨＡＳＥ  ＡＮＡＬＹＺＥＲ  ＳＩ  １２６０
・ｓｏｌａｒｔｒｏｎ  ＤＩＥＬＥＣＴＲＩＣ  ＩＴＥＲＦＡＣＥ  １２９６
・セルホルダー  ＳＨ２−Ｚ
計算方法
Ｃ＝  ε×ε（０）×（Ｓ／ｄ）
Ｃ：キャパシタンス  （ｐＦ）
ε（０）：真空の誘電率＝８．８５４（ｐＦ／ｍ）
ε＝  （Ｃ×ｄ）／［ε（０）×Ｓ］
Ｓ：サンプル面積（ｍ２）
ｄ：サンプル厚み（ｍ）
ε：サンプルの比誘電率（無次元）
当該比誘電率は５．０であった。【０２５４】
前記で得られたフィルムを縦方向および横方向にそれぞれ延伸倍率４倍にて二軸延伸させ、延伸した状態で当該フィルムを型枠に固定した。【０２５５】
次に、前記フィルムの両面の中央部に導電性ペースト（カーボングリース）を塗布することにより、電極（直径：９ｍｍ、厚さ：１００μｍ）を形成させてアクチュエータを得た。【０２５６】
前記で得られたアクチュエータの電極に電圧を印加し、電圧を上昇させたときのアクチュエータの変位量およびその変化率を以下の方法に基づいて調べた。その結果、印加電圧が２．５ｋＶのときの前記アクチュエータの変位量は、０．６７０ｍｍであった。また、電圧を上昇させたときのアクチュエータの変位量の変化率の測定結果を図４に示す。【０２５７】
〔変位量およびその変化率〕
アクチュエータの一方の電極に変位量測定用マーカーを取り付け、電極間に電圧アンプ〔松定プレシジョン（株）製、品番：ＨＥＯＰＳ−１０Ｂ２〕で直流電圧を印加したときのマーカーの変位量（ｍｍ）を変位計〔（株）キーエンス製、品番：ＬＫ−ＧＤ５００〕で測定した後、式：
［変位量の変化率（％）］
＝［（変位量（ｍｍ）÷電圧の印加前の電極の半径（ｍｍ））］×１００
に基づいて変位量の変化率を求めた。【０２５８】
（実施例６）
実施例５において、エチルアクリレート１００．００ｇの代わりに、メトキシエチルアクリレート１００ｇを用いたこと以外は、実施例５と同様にして、（メタ）アクリル系エラストマーを調製し、縦の長さが約１００ｍｍ、横の長さが約１００ｍｍ、厚さが約０．５ｍｍである（メタ）アクリル系エラストマーからなるフィルム〔（メタ）アクリル系誘電体材料〕を作製した。【０２５９】
前記で得られた（メタ）アクリル系エラストマーの重量平均分子量は４２４万であった。【０２６０】
また、前記で得られたフィルムを用いて、前記で得られたフィルムのヤング率を実施例５と同様にして測定したところ、当該ヤング率は０．１２ＭＰａであった。このことから、前記で得られたフィルムは、柔軟性に優れていることが確認された。さらに、前記で得られたフィルムの比誘電率を実施例５と同様にして測定したところ、当該比誘電率は８．２であった。【０２６１】
次に、前記で得られたフィルムを用いて、実施例５と同様にしてアクチュエータを作製し、アクチュエータの電極に電圧を印加し、電圧を上昇させたときのアクチュエータの変位量およびその変化率を実施例５と同様にして調べた。その結果、印加電圧が１ｋＶのときの前記アクチュエータの変位量は、０．６１８ｍｍであった。また、電圧を上昇させたときのアクチュエータの変位量の変化率の測定結果を図４に示す。【０２６２】
（実施例７）
（２−メチル−２−エチル−１，３−ジオキソラン−４−イル）メチルアクリレート〔大阪有機化学工業（株）製、商品名：ＭＥＤＯＬ−１０〕１００ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．０３ｇを混合することにより、重合開始剤を含有するモノマー成分を得た。【０２６３】
前記で得られたモノマー成分を透明ガラス製の成形型（縦：１００ｍｍ、横：１００ｍｍ、深さ：０．５ｍｍ）内に注入した後、当該モノマー成分に照射線量が０．５６ｍＷ／ｍ2となるように紫外線を照射し、モノマー成分を塊状重合させることにより、（メタ）アクリル系エラストマーを得た。【０２６４】
前記で得られた（メタ）アクリル系エラストマーを成形型から取り出すことにより、縦の長さが約１００ｍｍ、横の長さが約１００ｍｍ、厚さが約０．５ｍｍである（メタ）アクリル系エラストマーからなるフィルム〔（メタ）アクリル系誘電体材料〕を作製した。【０２６５】
前記で得られたフィルムのヤング率を引張試験機〔（株）エー・アンド・デイ製、品番：Ｔｅｎｓｉｌｏｎ  ＲＴＧ−１３１０〕を用いて測定したところ、当該ヤング率は０．０５ＭＰａであった。このことから、前記で得られたフィルムは、柔軟性に優れていることが確認された。また、前記で得られたフィルムの比誘電率をＪＩＳ  Ｃ２１０３に記載の方法に準拠して実施例５と同様にして測定したところ、当該フィルムの比誘電率は４．３であった。【０２６６】
前記で得られたフィルムを縦方向および横方向にそれぞれ延伸倍率４倍にて二軸延伸させ、延伸した状態で当該フィルムを型枠に固定した。【０２６７】
次に、前記フィルムの両面の中央部に導電性ペースト（カーボングリース）を塗布することにより、電極（直径：９ｍｍ、厚さ：１００μｍ）を形成させてアクチュエータを得た。【０２６８】
前記で得られたアクチュエータの電極に電圧を印加し、電圧を上昇させたときのアクチュエータの変位量およびその変化率を以下の方法に基づいて調べた。その結果、印加電圧が３．５ｋＶのときの前記アクチュエータの変位量は、２．３ｍｍであった。また、電圧を上昇させたときのアクチュエータの変位量の変化率の測定結果を図４に示す。【０２６９】
〔変位量およびその変化率〕
アクチュエータの一方の電極に変位量測定用マーカーを取り付け、電極間に電圧アンプ〔松定プレシジョン株式会社製、品番：ＨＥＯＰＳ−１０Ｂ２〕で直流電圧を印加したときのマーカーの変位量（ｍｍ）を変位計〔株式会社キーエンス、品番：ＬＫ−ＧＤ５００〕で測定した後、式：
［変位量の変化率（％）］
＝［（変位量（ｍｍ）÷電圧の印加前の電極の半径（ｍｍ））］×１００
に基づいて変位量の変化率を求めた。【０２７０】
比較例１
実施例５において、（メタ）アクリル系エラストマーからなるフィルムの代わりに、従来、アクチュエータに使用されているアクリルフォーム構造用接合テープ〔スリーエムジャパン（株）製、品番：ＶＨＢ４９１０、素材の厚さ：１ｍｍ〕を用いたこと以外は、実施例５と同様にしてアクチュエータを作製し、アクチュエータの電極に電圧を印加し、電圧を上昇させたときのアクチュエータの変位量を実施例５と同様にして調べた。その結果、印加電圧が１ｋＶのときの前記アクチュエータの変位量は、０．０１４ｍｍであり、印加電圧が２．５ｋＶのときの前記アクチュエータの変位量は、０．１１２ｍｍであった。印加電圧が３．５ｋＶのときの前記アクチュエータの変位量は、０．２１０ｍｍであった。また、電圧を上昇させたときのアクチュエータの変位量の変化率の測定結果を図４に示す。【０２７１】
なお、前記アクリルフォーム構造用接合テープのヤング率を実施例５と同様にして測定したところ、当該ヤング率は０．１３ＭＰａであった。このことから、当該テープは、実施例５で得られたフィルムと同様の柔軟性であることが確認された。さらに、前記アクリルフォーム構造用接合テープの比誘電率を実施例５と同様にして測定したところ、当該比誘電率は３．７であった。【０２７２】
実施例５と比較例１とを対比すると、実施例５で得られたアクチュエータは、当該アクチュエータに使用したフィルムが強硬度であるにも関わらず、変位量が顕著に大きいのみならず、図４に示されるように印加電圧が低くても変位量の変化率が高いことがわかる。【０２７３】
また、実施例６と比較例１とを対比すると、実施例６で得られたアクチュエータは、変位量が顕著に大きいのみならず、図４に示されるように印加電圧が低くても変位量の変化率が顕著に高いことがわかる。【０２７４】
実施例７と比較例１とを対比すると、実施例７で得られたアクチュエータは、変位量が顕著に大きいのみならず、図４に示されるように印加電圧が低くても変位量の変化率が高いことがわかる。【０２７５】
実施例５〜７のポリマーに加えて、表１に記載のＩＡＡ、ＡＩＢ、およびＰｈＳＥＡについても、アクチュエータとしての特性を確認するために、実施例５と同様にしてフィルムを作製した。【０２７６】
前記で得られたフィルムを縦方向および横方向にそれぞれ延伸倍率４倍にて二軸延伸させ、延伸した状態で当該フィルムを型枠に固定した。【０２７７】
次に、前記フィルムの両面の中央部に導電性ペースト（カーボングリース）を塗布することにより、電極（直径：９ｍｍ、厚さ：１００μｍ）を形成させてアクチュエータを得た。【０２７８】
前記で得られたアクチュエータの電極に電圧を印加し、電圧を上昇させたときのアクチュエータの変位量およびその変化率を上記の方法に基づいて調べた。結果を図４に示す。図４に示されるように、変位量と印加電圧の関係は、左から順に、実施例６、ＰｈＳＥＡ、ＡＩＢ、実施例５、実施例７、ＩＡＡ、比較例１となった。実施例５〜７以外の表１に記載のモノマーも、実施例５〜７と同様に、比較例１よりも低電圧で駆動することが分かる。【０２７９】
実施例５〜７および比較例１について、応答性を調べた。図５に結果を示す。実施例６のメトキシエチルアクリレートにおいて応答性が良い（変位の立ち上がりがシャープ）という特徴があることがわかる。【０２８０】
（実施例８）
以下のような露光条件で、実施例５の（メタ）アクリル系ポリマーを作製し、引張強度を調べた。【０２８１】
【表３】
2018179463.tif 000029
低露光照度の照射により作製されたポリマーが、高い伸び率を有するポリマーであることが理解される。【０２８２】
（実施例９Ａ）
その他のモノマーについても実験を行った。各モノマー１２．００ｇ、および重合開始剤として２，４，６−トリメチルベンゾイルジフェニルフォスフィンオキサイド〔ＢＡＳＦ社製、商品名：ＩｒｇａｃｕｒｅＴＰＯ〕を各モノマーに対し、０．０１８ｍｏｌ％となるように混合することにより、重合開始剤を含有するモノマー成分を得た。【０２８３】
前記で得られたモノマー成分を透明ガラス製の離形フィルム付き成形型（縦：１００ｍｍ、横：１００ｍｍ、深さ：０．５ｍｍ）内に注入した後、当該モノマー成分に照度はすべて０．５６ｍＷ／ｃｍ２となるように紫外線を照射し、モノマー成分を塊状重合させることにより、（メタ）アクリル系エラストマーを得た。照射時間は、２時間である。測定結果を以下の表４に示す。【０２８４】
【表４】
2018179463.tif 000030
ここで、略語は以下を示す。
ＥＡ＝エチルアクリレート
ノナノール＝ノニルアクリレート
ＩＡＡ＝イソアミルアクリレート
ＡＩＢ＝イソブチルアクリレート
ＨＥＡ＝２−ヒドロキシエチルアクリレート
ＨＰＡ＝ヒドロキシプロピルアクリレート
４ＨＢＡ＝４−ヒドロキシブチルアクリレート
６ＨＨＡ＝６−ヒドロキシへキシルアクリレート
４ＨＢＡＧＥ＝４−ヒドロキシブチル  アクリレート  グリシジルエーテル
ＡＬＨＡ＝３−アリロキシ−１ヒドキシプロピル−２−アクリレート
２ＭＴＡ＝メトキシエチルアクリレート
ＭＴＧ＝メトキシトリエチレングリコールアクリレート
ＯＸＥ１０＝（３−エチルオキセタン−３−イル）メチルアクリレート
ＴＨＦＡ＝テトラヒドロフルフリルアクリレート
ＭＥＤＯＬ１０＝（２−メチル−２−エチル−１，３−ジオキソラン−４−イル）メチルアクリレート
ＣＨＤＯＬ＝４−アクリロイルオキシメチル−２−シクロヘキシル−１，３−ジオキソラン
Ｖ＃２００＝環状トリメチロールプロパンホルマールアクリレート
Ｖ＃３Ｆ＝２，２，２−トリフルオロエチルアクリレート
Ｖ＃８Ｆ＝１Ｈ，１Ｈ，５Ｈ−オクタフルオロペンチルアクリレート
Ｖ＃１９２＝フェノキシエチルアクリレート
Ｍ１１３＝ノニルフェノキシポリエチレングリコールアクリレート
ＰｈＳＥＡ＝フェニルチオエチルアクリレート
ＢＺＡ＝ベンジルアクリレート
Ｖ＃３１５＝パラクミルフェノキシエチレングリコールアクリレート
ＦＡ３０１＝ビフェニルオキシエチルアクリレート
ＳＡ＝コハク酸モノ（２−アクリロイルオキシエチル）。
これらのポリマーの比誘電率を測定したところ、本発明の範囲内であった。【０２８５】
（実施例９Ｂ）
２ＭＴＡ、Ｖ＃１７４、Ｖ＃ＭＴＧおよびＨＡＢＥＩを用いて、以下の幅、長さ、厚みを有するポリマーを、実施例９Ａと同様に作製した。測定結果を以下の表５に示す。【０２８６】
【表５】
2018179463.tif 000031
ここで、略語は以下を示す。
２ＭＴＡ＝メトキシエチルアクリレート
Ｖ＃１７４＝メトキシジエチレングリコールアクリレート
ＭＴＧ＝メトキシトリエチレングリコールアクリレート
ＨＡＢＥＩ＝２−（（ブチルアミノ）カルボニル）オキシ）エチルアクリレート。
これらのポリマーの比誘電率を測定したところ、本発明の範囲内であった。                【０２８７】
以上のように、本発明の好ましい実施形態を用いて本発明を例示してきたが、本発明は、特許請求の範囲によってのみその範囲が解釈されるべきであることが理解される。本願は、日本国出願特願２０１７−７２４２２（２０１７年３月３１日出願）に対して優先権を主張するものであり、その内容はその全体が本明細書において参考として援用される。本明細書において引用した特許、特許出願および他の文献は、その内容自体が具体的に本明細書に記載されているのと同様にその内容が本明細書に対する参考として援用されるべきであることが理解される。
【産業上の利用可能性】
【０２８８】
本発明により製造されるポリマーは、所望のひずみを有するポリマー（例えば、エラストマー）であり、電子材料、医療材料、ヘルスケア材料、ライフサイエンス材料、またはロボット材料などに使用され得る。【０２８９】
本発明の（メタ）アクリル系ポリマー（例えば、エラストマー）は、低印加電圧で変位量が大きいことから、（メタ）アクリル系誘電体材料に有用であり、当該（メタ）アクリル系誘電体材料は、例えば、アクチュエータ、産業用ロボットなどに使用されるセンサ、発電素子、スピーカー、マイクロフォン、ノイズキャンセラ、トランスデューサ、人工筋肉、小型ポンプ、医療用器具などに使用することが期待される。
【符号の説明】
【０２９０】
１    アクチュエータ
２    （メタ）アクリル系誘電体材料からなるフィルム
３ａ  電極
３ｂ  電極
４ａ  端子
４ｂ  端子
５ａ  導線
５ｂ  導線
６    電源
７    マーカー
８    変位計
【図１】
2018179463.tif 000039
【図２】
2018179463.tif 000040
【図３】
2018179463.tif 000041
【図４】
2018179463.tif 000042
【図５】
2018179463.tif 000043
【国際調査報告】
2018179463.tif 000044
2018179463.tif 000045
2018179463.tif 000046
2018179463.tif 000047
2018179463.tif 000048
2018179463.tif 000049
2018179463.tif 000050
2018179463.tif 000051
2018179463.tif 000052